(57)【要約】【化１】2004509192.tif 000036本発明は、親水性鎖をポリマー、詳細にはポリ（塩化ビニル）（ＰＶＣ）、ポリ（フッ化ビニリデン）（ＰＶＤＦ）、および塩素化ポリプロピレン（ｃＰＰ）などの疎水性ポリマー上にグラフトするための合成方法に関する。得られるポリマーには、親水性鎖によって提供される親水性ドメインのミクロ相分離構造を有することができる櫛形ポリマーが含まれる。これらの櫛形ポリマー、詳細には誘導形のＰＶＤＦから作製される物品には、親水性ドメインが水輸送用の経路を提供する水濾過用の膜が含まれる。ＰＶＣを親水性鎖とグラフトすることにより、ＰＶＣを可塑化することができる。これに加えて、そのような物品、詳細には生物医学的用途を有する物品は、抗血栓性を示すことができる。【特許請求の範囲】
【請求項１】
少なくとも１種のリガンドに配位している遷移金属ハロゲン化物を含んでなる触媒を提供し；
該触媒により、ビニル基と、第二級ハロゲン原子を含む反復単位を含んでなる親ポリマーとの反応を開始させる、
ことを含んでなる方法。
【請求項２】
ビニル基が親水性鎖の一部である、請求項１に記載の方法。
【請求項３】
前記反応がグラフトコポリマーを提供する、請求項２に記載の方法。
【請求項４】
グラフトコポリマーが親水性側鎖を含む、請求項３に記載の方法。
【請求項５】
グラフトコポリマーが櫛形ポリマーを含んでなる、請求項４に記載の方法。
【請求項６】
櫛形ポリマーが疎水性主鎖を含んでなる、請求項５に記載の方法。
【請求項７】
グラフトコポリマーがミクロ相分離構造を有する、請求項４に記載の方法。
【請求項８】
グラフトコポリマーが、親水性側鎖により提供される親水性ドメインを含む、請求項７に記載の方法。
【請求項９】
グラフトコポリマーの主鎖の分子量が、親ポリマーの主鎖の分子量以上である、請求項３に記載の方法。
【請求項１０】
前記反応の生成物が実質的にホモポリマーを含まない、請求項３に記載の方法。
【請求項１１】
リガンドが少なくとも１種の窒素供与体原子を含んでなる、請求項１に記載の方法。
【請求項１２】
ハロゲン原子がフッ素原子である、請求項１に記載の方法。
【請求項１３】
ハロゲン原子が塩素原子である、請求項１に記載の方法。
【請求項１４】
ハロゲン原子が臭素原子である、請求項１に記載の方法。
【請求項１５】
親ポリマーが、ポリ（塩化ビニル）、ポリ（塩化ビニリデン）、ポリ（臭化ビニル）、ポリ（フッ化ビニリデン）、ポリ（塩化ビニリデン）−ｃｏ−塩化ビニル、塩素化ポリ（フッ化ビニル）、塩素化ポリ（塩化ビニル）、塩素化ポリエチレン、ポリ（フッ化ビニル）、ポリ（テトラフルオロエチレン）、ポリ（１，２ジフルオロエチレン）およびポリ（クロロトリフルオロエチレン）と、それらの組合わせを含んでなるコポリマーとからなる群より選択される、請求項１に記載の方法。
【請求項１６】
親水性鎖がさらにポリ（エチレンオキシド）を含んでなる、請求項４に記載の方法。
【請求項１７】
親水性鎖が、ポリオキシエチレンメタクリレート、ポリ（エチレングリコール）メタクリレート、ポリ（エチレングリコール）メチルエーテルメタクリレート、ポリ（ヒドロキシエチルメタクリレート）、ポリ（ヒドロキシエチルアクリレート）、加水分解されたポリ（ｔ−ブチルメタクリレート）、加水分解されたポリ（ｔ−ブチルアクリレート）、ポリアクリルアミド、ポリ（Ｎ−ビニルピロリドン）、ポリ（アミノスチレン）およびポリ（メチルスルホニルエチルメタクリレート）と、それらの組合わせを含んでなるコポリマーとからなる群より選択される、請求項１６に記載の方法。
【請求項１８】
グラフトコポリマーが、ポリ（塩化ビニル）−ｇ−ポリオキシエチレンメタクリレート、ポリ（フッ化ビニリデン）−ｇ−ポリオキシエチレンメタクリレートおよび塩素化ポリプロピレン−ｇ−ポリオキシエチレンメタクリレートからなる群より選択される、請求項１７に記載の方法。
【請求項１９】
請求項１に記載の方法により調製されるグラフトコポリマーを含んでなる、水濾過用の膜。
【請求項２０】
第二級炭素原子を含む主鎖反復単位を含んでなるミクロ相分離櫛形ポリマーであって、該ポリマー中の複数の第二級炭素原子が親水性側鎖に直接的に結合しており、該ポリマーが該側鎖によって提供される親水性ドメインを有する、前記ミクロ相分離櫛形ポリマー、
を含んでなる物品。
【請求項２１】
反復単位がさらに、第二級炭素原子に直接的に結合しているハロゲン原子を含んでなる、請求項２０に記載の物品。
【請求項２２】
櫛形ポリマーの主鎖が、親水性側鎖を加える前の親ポリマー主鎖の分子量以上の分子量を有する、請求項２０に記載の物品。
【請求項２３】
親水性ドメインが約２ｎｍ未満の平均直径を有する、請求項２０に記載の物品。
【請求項２４】
親水性鎖が、ポリオキシエチレンメタクリレート、ポリ（エチレングリコール）メタクリレート、ポリ（エチレングリコール）メチルエーテルメタクリレート、ポリ（ヒドロキシエチルメタクリレート）、ポリ（ヒドロキシエチルアクリレート）、加水分解されたポリ（ｔ−ブチルメタクリレート）、加水分解されたポリ（ｔ−ブチルアクリレート）、ポリアクリルアミド、ポリ（Ｎ−ビニルピロリドン）、ポリ（アミノスチレン）およびポリ（メチルスルホニルエチルメタクリレート）と、それらの組合わせを含んでなるコポリマーとからなる群より選択される、請求項２０に記載の物品。
【請求項２５】
櫛形ポリマーが、ポリ（塩化ビニル）−ｇ−ポリオキシエチレンメタクリレート、ポリ（フッ化ビニリデン）−ｇ−ポリオキシエチレンメタクリレートおよび塩素化ポリプロピレン−ｇ−ポリオキシエチレンメタクリレートの群より選択される、請求項２０に記載の物品。
【請求項２６】
請求項２０に記載のポリマーを含んでなる水濾過用の膜。
【請求項２７】
以下を含んでなる物品：
疎水性主鎖を有する櫛形ポリマーであって、該主鎖が、ハロゲン原子に直接的に結合している第二級炭素原子を含んでなる反復単位を含む、前記櫛形ポリマー；
前記主鎖の第二級炭素原子に結合している複数の親水性側鎖、ここで該櫛形ポリマー主鎖は、対応する親ポリマーの主鎖の分子量以上の分子量を有する。
【請求項２８】
前記ポリマーがミクロ相分離構造を有する、請求項２７に記載の物品。
【請求項２９】
前記ポリマーが、親水性側鎖によって提供される親水性ドメインを含んでなる、請求項２８に記載の物品。
【請求項３０】
親水性ドメインそれぞれが約３ｎｍ未満の平均直径を有する、請求項２９に記載の物品。
【請求項３１】
親水性鎖が、ポリオキシエチレンメタクリレート、ポリ（エチレングリコール）メタクリレート、ポリ（エチレングリコール）メチルエーテルメタクリレート、ポリ（ヒドロキシエチルメタクリレート）、ポリ（ヒドロキシエチルアクリレート）、加水分解されたポリ（ｔ−ブチルメタクリレート）、加水分解されたポリ（ｔ−ブチルアクリレート）、ポリアクリルアミド、ポリ（Ｎ−ビニルピロリドン）、ポリ（アミノスチレン）およびポリ（メチルスルホニルエチルメタクリレート）と、それらの組合わせを含んでなるコポリマーとからなる群より選択される、請求項２７に記載の物品。
【請求項３２】
対応する親ポリマーが、ポリ（塩化ビニル）、ポリ（塩化ビニリデン）、ポリ（臭化ビニル）、ポリ（フッ化ビニリデン）、ポリ（塩化ビニリデン）−ｃｏ−塩化ビニル、塩素化ポリ（フッ化ビニル）、塩素化ポリ（塩化ビニル）、塩素化ポリエチレン、ポリ（フッ化ビニル）、ポリ（テトラフルオロエチレン）、ポリ（１，２ジフルオロエチレン）およびポリ（クロロトリフルオロエチレン）と、それらの組合わせを含んでなるコポリマーとからなる群より選択される、請求項３１に記載の物品。
【請求項３３】
前記物品が細胞およびタンパク質の吸着に対し抵抗性を示し、その結果該物品が、対応する親ポリマーによって吸着されるタンパク質の９０％未満を吸着する、請求項２７に記載の物品。
【請求項３４】
複数の側鎖が可塑剤を含んでなり、その結果櫛形ポリマーのガラス転移温度が、対応する親ポリマーのガラス転移温度より少なくとも５℃低い、請求項２７に記載の物品。
【請求項３５】
さらに、櫛形ポリマーの親水性側鎖の１〜１００％に付着している細胞結合性リガンドを含んでなる、請求項２７に記載の物品。
【請求項３６】
細胞結合性リガンドが細胞シグナリングリガンドである、請求項３５に記載の物品。
【請求項３７】
細胞結合性リガンドが、接着ペプチド、細胞シグナリングペプチド、および成長因子からなる群より選択される、請求項３５に記載の物品。
【請求項３８】
約３ｎｍ未満の平均直径を有する親水性ドメインを含むミクロ相分離ポリマーであって、該親水性ドメインが水のための輸送経路を提供する、前記ミクロ相分離ポリマー、
を含んでなる水濾過用の膜。
【請求項３９】
親水性ドメインが、前記ポリマーの主鎖に結合している親水性側鎖によって提供される、請求項３８に記載の膜。
【請求項４０】
さらに、前記主鎖によって提供される疎水性ドメインを含んでなる、請求項３９に記載の膜。
【請求項４１】
親水性鎖のそれぞれがポリ（エチレンオキシド）を含んでなる、請求項３９に記載の膜。
【請求項４２】
親水性鎖のそれぞれが、ポリオキシエチレンメタクリレート、ポリ（エチレングリコール）メタクリレート、ポリ（エチレングリコール）メチルエーテルメタクリレート、ポリ（ヒドロキシエチルメタクリレート）、ポリ（ヒドロキシエチルアクリレート）、加水分解されたポリ（ｔ−ブチルメタクリレート）、加水分解されたポリ（ｔ−ブチルアクリレート）、ポリアクリルアミド、ポリ（Ｎ−ビニルピロリドン）、ポリ（アミノスチレン）およびポリ（メチルスルホニルエチルメタクリレート）と、それらの組合わせを含んでなるコポリマーとからなる群より選択される、請求項３９に記載の膜。
【請求項４３】
親水性ドメインが、水のための輸送経路の少なくとも９０％を提供する、請求項３８に記載の膜。
【請求項４４】
親水性ドメインが、水のための輸送経路の少なくとも９５％を提供する、請求項３８に記載の膜。
【請求項４５】
ミクロ相分離ポリマーが、ポリ（塩化ビニル）−ｇ−ポリオキシエチレンメタクリレート、ポリ（フッ化ビニリデン）−ｇ−ポリオキシエチレンメタクリレートおよび塩素化ポリプロピレン−ｇ−ポリオキシエチレンメタクリレートからなる群より選択される、請求項３８に記載の膜。
【請求項４６】
膜が、ミクロ相分離ポリマーと少なくとも１種の他のポリマーとのブレンドを含んでなる、請求項３８に記載の膜。
【請求項４７】
少なくとも１種の他のポリマーが、ポリ（フッ化ビニリデン）、ポリエチレン、ポリ（フッ化ビニル）、ポリ（テトラフルオロエチレン）、ポリ（１，２ジフルオロエチレン）、ポリ（クロロトリフルオロエチレン）、ポリプロピレン、ハロゲン化ポリエチレン、ハロゲン化ポリプロピレン、ポリスルホン、ポリ（エーテルスルホン）、ポリ（アリールスルホン）およびポリアクリロニトリルと、それらの組合わせを含んでなるコポリマーとからなる群より選択される、請求項４６に記載の膜。
【請求項４８】
ミクロ相分離ポリマーが、前記ブレンドの少なくとも５重量％の量で存在する、請求項４６に記載の膜。
【請求項４９】
ミクロ相分離ポリマーが、前記ブレンドの５重量％〜１０重量％の量で存在する、請求項４８に記載の膜。
【請求項５０】
膜が自発的湿潤性を示す、請求項３８に記載の膜。
【請求項５１】
膜が自立性を示す、請求項３８に記載の膜。
【請求項５２】
親水性ドメインを含むミクロ相分離ポリマーを含んでなる水濾過用の膜であって、該膜が自立性を示す、前記水濾過用の膜。
【請求項５３】
膜が、機械的支持層を含まない、請求項５２に記載の膜。
【請求項５４】
ミクロ相分離ポリマーと少なくとも１種の他のポリマーとのブレンドを含んでなる、請求項５２に記載の膜。
【請求項５５】
少なくとも１種のポリマーが、ポリ（塩化ビニル）、ポリ（フッ化ビニリデン）および塩素化ポリプロピレンからなる群より選択される、請求項５４に記載の膜。
【請求項５６】
水濾過のための方法であって、
親水性ドメインを含むミクロ相分離ポリマーを含んでなる膜を提供し；そして、
親水性ドメインにより水が膜を完全に通過するのを可能にする、
ことを含んでなる前記方法。
【請求項５７】
さらに、標的種が膜を完全に通過するのを防止することを含んでなる、請求項５６に記載の方法。
【請求項５８】
親水性ドメインが約２ｎｍ未満の平均直径を有する、請求項５６に記載の方法。
【請求項５９】
ミクロ相分離ポリマーが、親水性側鎖を有する櫛形ポリマーを含んでなる、請求項５６に記載の方法。
【請求項６０】
以下を含んでなる物品：
疎水性主鎖を有するグラフトコポリマーであって、該主鎖が、ハロゲン原子に直接的に結合している第二級炭素原子を含んでなる反復単位を含む、前記グラフトコポリマー；
前記主鎖の第二級炭素原子に結合している複数の親水性側鎖、ここで該グラフトポリマー主鎖は対応する親ポリマーの主鎖の分子量以上の分子量を有し、前記物品は細胞およびタンパク質の吸着に対し抵抗性を示し、その結果該物品は、対応する親ポリマーによって吸着されるタンパク質の９０％未満を吸着する。
【請求項６１】
グラフトコポリマーの各親水性側鎖がポリ（エチレンオキシド）を含んでなる、請求項６０に記載の物品。
【請求項６２】
グラフトコポリマーの各親水性側鎖がポリオキシエチレンメタクリレートである、請求項６１に記載の物品。
【請求項６３】
グラフトコポリマーがポリ（塩化ビニル）−ｇ−ポリオキシエチレンメタクリレートである、請求項６２に記載の物品。
【請求項６４】
グラフトコポリマーが、ポリ（エチレングリコール）メチルエーテルメタクリレート、ポリ（エチレングリコール）メタクリレート、ポリ（ヒドロキシエチルメタクリレート）、ポリ（ヒドロキシエチルアクリレート）、ポリアクリルアミド、ポリ（Ｎ−ビニルピロリドン）およびポリ（ビニルアルコール）と、それらの組合わせを含んでなるコポリマーとの群より選択される親水性側鎖を有する、請求項６０に記載の物品。
【請求項６５】
主鎖が、ポリ（塩化ビニル）、ポリ（フッ化ビニリデン）、塩素化ポリエチレン、塩素化ポリプロピレン、ポリ（フッ化ビニル）、ポリ（テトラフルオロエチレン）、ポリ（１，２ジフルオロエチレン）、ポリ（クロロトリフルオロエチレン）、ハロゲン化ポリプロピレンおよびハロゲン化ポリエチレンと、それらの組合わせを含んでなるコポリマーとの群より選択される、請求項６４に記載の物品。
【請求項６６】
グラフトコポリマーが、少なくとも１種の他のポリマーとブレンドされている、請求項６０に記載の物品。
【請求項６７】
グラフトコポリマーが、ポリ（塩化ビニル）、ポリ（フッ化ビニリデン）、ポリエチレン、塩素化ポリエチレン、ポリ（フッ化ビニル）、ポリ（テトラフルオロエチレン）、ポリ（１，２ジフルオロエチレン）、ポリ（クロロトリフルオロエチレン）、ポリプロピレン、塩素化ポリプロピレン、ハロゲン化ポリプロピレンおよびハロゲン化ポリエチレンと、それらの組合わせを含んでなるコポリマーとからなる群より選択される少なくとも１種のポリマーとブレンドされている、請求項６６に記載の物品。
【請求項６８】
以下を含んでなる物品：
疎水性主鎖を有するグラフトコポリマーであって、該主鎖が、ハロゲン原子に直接的に結合している第二級炭素原子を含んでなる反復単位を含む、前記グラフトコポリマー；
第二級炭素原子に結合している複数の親水性側鎖、ここで前記グラフトポリマー主鎖は対応する親ポリマー主鎖の分子量以上の分子量を有し、そして、該複数の側鎖は可塑剤を含んでなり、その結果櫛形ポリマーのガラス転移温度は、対応する親ポリマーのガラス転移温度より少なくとも５℃低い。
【請求項６９】
グラフトコポリマーの親水性側鎖がポリ（エチレンオキシド）を含んでなる、請求項６８に記載の物品。
【請求項７０】
グラフトコポリマーの親水性側鎖がポリオキシエチレンメタクリレートである、請求項６９に記載の物品。
【請求項７１】
グラフトコポリマーがポリ（塩化ビニル）−グラフト−ポリオキシエチレンメタクリレートである、請求項７０に記載の物品。
【請求項７２】
グラフトコポリマーが、ポリ（エチレングリコール）メチルエーテルメタクリレート、ポリ（エチレングリコール）メタクリレート、ポリ（ヒドロキシエチルメタクリレート）、ポリ（ヒドロキシエチルアクリレート）、ポリアクリルアミド、ポリ（Ｎ−ビニルピロリドン）およびポリ（ビニルアルコール）と、それらの組合わせを含んでなるコポリマーとの群より選択される親水性側鎖を有する、請求項６８に記載の物品。
【請求項７３】
疎水性主鎖が、ポリ（塩化ビニル）、ポリ（フッ化ビニリデン）、塩素化ポリエチレン、塩素化ポリプロピレン、ポリ（フッ化ビニル）、ポリ（テトラフルオロエチレン）、ポリ（１，２ジフルオロエチレン）、ポリ（クロロトリフルオロエチレン）、ハロゲン化ポリプロピレンおよびハロゲン化ポリエチレンと、それらの組合わせを含んでなるコポリマーとの群より選択される、請求項７２に記載の物品。
【請求項７４】
グラフトコポリマーが、少なくとも１種の他のポリマーとブレンドされている、請求項６８に記載の物品。
【請求項７５】
グラフトコポリマーが、ポリ（塩化ビニル）、ポリ（フッ化ビニリデン）、ポリエチレン、塩素化ポリエチレン、ポリ（フッ化ビニル）、ポリ（テトラフルオロエチレン）、ポリ（１，２ジフルオロエチレン）、ポリ（クロロトリフルオロエチレン）、ポリプロピレン、塩素化ポリプロピレン、ハロゲン化ポリプロピレンおよびハロゲン化ポリエチレンと、上記のいずれかを含んでなるコポリマーとからなる群より選択される少なくとも１種のポリマーとブレンドされている、請求項７４に記載の物品。
【請求項７６】
以下を含んでなる物品：
疎水性主鎖を有するグラフトコポリマーであって、該主鎖が、ハロゲン原子に直接的に結合している第二級炭素原子を含んでなる反復単位を含む、前記グラフトコポリマー；
前記主鎖の第二級炭素原子に結合している複数の親水性側鎖、ここで該グラフトポリマー主鎖は、対応する親ポリマー主鎖の分子量以上の分子量を有する；そして、
前記グラフトコポリマーの親水性側鎖の１〜１００％に付着している細胞結合性リガンド。
【請求項７７】
細胞結合性リガンドが、細胞シグナリングリガンドを含んでなる、請求項７６に記載の物品。
【請求項７８】
前記リガンドが、接着ペプチド、細胞シグナリングペプチド、および成長因子からなる群より選択される、請求項７６に記載の物品。
【請求項７９】
グラフトコポリマーの親水性側鎖がポリ（エチレンオキシド）を含んでなる、請求項７６に記載の物品。
【請求項８０】
グラフトコポリマーの親水性側鎖がポリオキシエチレンメタクリレートである、請求項７６に記載の物品。
【請求項８１】
グラフトコポリマーがポリ（塩化ビニル）−グラフト−ポリオキシエチレンメタクリレートである、請求項８０に記載の物品。
【請求項８２】
グラフトコポリマーが、ポリ（エチレングリコール）メチルエーテルメタクリレート、ポリ（エチレングリコール）メタクリレート、ポリ（ヒドロキシエチルメタクリレート）、ポリ（ヒドロキシエチルアクリレート）、ポリアクリルアミド、ポリ（Ｎ−ビニルピロリドン）およびポリ（ビニルアルコール）と、それらの組合わせを含んでなるコポリマーとの群より選択される親水性側鎖を有する、請求項７６に記載の物品。
【請求項８３】
疎水性主鎖が、ポリ（塩化ビニル）、ポリ（フッ化ビニリデン）、塩素化ポリエチレン、塩素化ポリプロピレン、ポリ（フッ化ビニル）、ポリ（テトラフルオロエチレン）、ポリ（１，２ジフルオロエチレン）、ポリ（クロロトリフルオロエチレン）、ハロゲン化ポリプロピレンおよびハロゲン化ポリエチレンと、それらの組合わせを含んでなるコポリマーとの群より選択される、請求項８２に記載の物品。
【請求項８４】
グラフトコポリマーが、少なくとも１種の他のポリマーとブレンドされている、請求項７６に記載の物品。
【請求項８５】
グラフトコポリマーが、ポリ（塩化ビニル）、ポリ（フッ化ビニリデン）、ポリエチレン、塩素化ポリエチレン、ポリ（フッ化ビニル）、ポリ（テトラフルオロエチレン）、ポリ（１，２ジフルオロエチレン）、ポリ（クロロトリフルオロエチレン）、ポリプロピレン、塩素化ポリプロピレン、ハロゲン化ポリプロピレンおよびハロゲン化ポリエチレンと、それらの組合わせを含んでなるコポリマーとからなる群より選択される少なくとも１種のポリマーとブレンドされている、請求項８４に記載の物品。
【請求項８６】
以下を含んでなるグラフトコポリマーを含んでなる物品：
ポリスルホンまたはポリカーボネート誘導体を含んでなる主鎖；
該主鎖のオキシフェニレン単位に直接的に結合している親水性側鎖、そして；
ここで該グラフトコポリマー主鎖は、対応する親ポリマー主鎖の分子量以上の分子量を有する。
【請求項８７】
親水性側鎖がポリ（エチレンオキシド）を含んでなる、請求項８６に記載の物品。
【請求項８８】
親水性側鎖がポリオキシエチレンメタクリレートである、請求項８７に記載の物品。
【請求項８９】
グラフトコポリマーがポリ（スルホン）−グラフト−ポリオキシエチレンメタクリレートである、請求項８８に記載の物品。
【請求項９０】
グラフトコポリマーが、ポリ（エチレングリコール）メチルエーテルメタクリレート、ポリ（エチレングリコール）メタクリレート、ポリ（ヒドロキシエチルメタクリレート）、ポリ（ヒドロキシエチルアクリレート）、ポリアクリルアミド、ポリ（Ｎ−ビニルピロリドン）およびポリ（ビニルアルコール）と、それらの組合わせを含んでなるコポリマーとの群より選択される親水性側鎖を有する、請求項８６に記載の物品。
【請求項９１】
主鎖が、ポリ（スルホン）、メチルビスフェノールポリ（スルホン）、ポリ（エーテルスルホン）、ポリ（アリールスルホン）、ポリ（アリールエーテルスルホン）、ポリ（フェニルスルホン）、ポリ（カーボネート）、メチルビスフェノールポリ（カーボネート）、ポリ（エーテルカーボネート）、ポリ（アリールカーボネート）、ポリ（アリールエーテルカーボネート）およびポリ（フェニルカーボネート）と、それらの組合わせを含んでなるコポリマーとの群より選択される、請求項９０に記載の物品。
【請求項９２】
物品が細胞およびタンパク質の吸着に対し抵抗性を示し、その結果該物品が、対応する親ポリマーによって吸着されるタンパク質の９０％未満を吸着する、請求項８６に記載の物品。
【請求項９３】
複数の側鎖が可塑剤を含んでなり、その結果櫛形ポリマーのガラス転移温度が、親ポリスルホン誘導体のガラス転移温度より少なくとも５℃低い、請求項８６に記載の物品。
【請求項９４】
細胞結合性リガンドが、グラフトコポリマーの親水性側鎖の１〜１００％に付着している、請求項８６に記載の物品。
【請求項９５】
前記リガンドが、接着ペプチド、細胞シグナリングペプチド、および成長因子からなる群より選択される、請求項９４に記載の物品。
【発明の詳細な説明】
【０００１】
発明の分野
本発明は、親水性鎖をポリマー、詳細には疎水性ポリマー上にグラフトするための新規合成方法に関する。これらの合成方法により得られるグラフトコポリマー、ならびにこれらのポリマーから作製される膜などの物品および可塑化特性と抗血栓性を有する物品も、本明細書中に記載する。
発明の背景
親水性を有する市販のポリマーは、とりわけ、油およびタンパク質の吸着に対する改良された抵抗性、生体適合性、低減した静電荷の蓄積、ならびに膠、インク、塗料および水などの材料に対する改良された湿潤性のような領域で、非常に有用である。そのようなポリマーの用途には、水濾過膜ならびに生体適合性の医療用具および物品が含まれる。
【０００２】
多くの用途において、最適な機械的、熱的および化学的安定性を有するポリマーは、疎水性である。疎水性のポリマーまたは物品は湿潤しにくく汚損されやすいため、その物品を、共有結合的にもしくは吸着により親水性種でコーティングするか、または別のやり方で処理して親水性を提供することがある。このようにしてコーティングされる物品では追加的な加工工程が必要であり、これにより物品の製造コストが高くなる。物品が膜の用途を有する場合、コーティングにより孔径が小さくなり、したがって浸透性が低下しうる。これに加えて、共有結合的に付着していないコーティングは、不十分な化学的または機械的安定性を欠点として持つ。コーティングが共有結合的に付着したコーティング、例えば表面グラフト重合により調製されたコーティングであっても、使用前に、共有結合的付着のための反応の結果として生じる残留反応物を抽出する必要がある。
【０００３】
さらに、グラフト重合したコーティングの表面被覆率は、制御が難しい。膜分離表面をコーティングしても、内部の細孔流路の汚損は防止されない。
グラフトコポリマーの開発により、上記の欠点の多くを打開する可能性がもたらされた。“グラフトコポリマー”は、コモノマーともよばれるグラフトさせる種を、グラフトコポリマーの主鎖を提供する親ポリマーに共有的に結合させることにより生産される。親ポリマーから誘導されるグラフトコポリマーは、典型的には、親ポリマーの望ましい特性を保持しつつ特異性を備えた材料を提供するために用いられる。
【０００４】
グラフトコポリマーの合成は、もっとも一般的には、ポリマーをコモノマー存在下で電離線および／または遊離基開始剤に暴露することにより開始する遊離基反応を介して達成される。しかしながら、このような遊離基合成は、制御されていないプロセスでありうる。非常に多くのラジカルがポリマー上だけでなくコモノマー上にも存在し、これらは、遊離基単独重合を経て、ホモポリマーとグラフトコポリマーの混合物をもたらすことができる。したがって、これらの遊離基技術の著しい欠点は、生成物が典型的にはグラフトコポリマーとホモポリマーの混合物である点である。さらに、ポリマー主鎖の分解および／または架橋が、制御されていない遊離基生成の結果として生じることがある。
【０００５】
したがって、容易かつ安価なプロセスによりグラフトコポリマーを調製する必要性が存在する。
発明の概要
本発明の一観点は、少なくとも１種のリガンドに配位している遷移金属ハロゲン化物を含んでなる触媒を提供する工程、ならびに、該触媒により、ビニル基と、第二級ハロゲン原子を含む反復単位を含んでなる親ポリマーとの反応を開始させる工程を含んでなる方法を提供する。
【０００６】
本発明の他の観点は、第二級炭素原子を含む主鎖反復単位を有するミクロ相分離櫛形ポリマーを含んでなる物品を提供する。該ポリマー中の複数の第二級炭素原子は親水性側鎖に直接的に結合しており、該ポリマーは該側鎖によって提供される親水性ドメインを有する。
【０００７】
本発明の他の観点は、主鎖反復単位が、ハロゲン原子に直接的に結合している第二級炭素原子を含んでなる、疎水性主鎖を有する櫛形ポリマーを含んでなる物品を提供する。複数の親水性側鎖が、主鎖の第二級炭素原子に結合している。櫛形ポリマー主鎖は、対応する親ポリマーの主鎖の分子量以上の分子量を有する。
【０００８】
本発明の他の観点は、水濾過用の膜を提供する。該膜は、約３ｎｍ未満の平均直径を有する親水性ドメインを含むミクロ相分離ポリマーを含んでなり、ここで該親水性ドメインは、水の輸送経路を提供する。
【０００９】
本発明の他の観点は、親水性ドメインを含むミクロ相分離ポリマーを含んでなる水濾過用の膜を提供する。該膜は、自立性を示す。
本発明の他の観点は、水濾過のための方法を提供する。該方法は、親水性ドメインを含むミクロ相分離ポリマーを含んでなる膜を提供する工程と、親水性ドメインにより水が膜を完全に通過するのを可能にする工程とを含んでなる。
【００１０】
本発明の他の観点は、疎水性主鎖を有するグラフトコポリマーを含んでなる物品を提供する。主鎖反復単位は、ハロゲン原子に直接的に結合している第二級炭素原子を含んでなる。該物品はまた、主鎖の第二級炭素原子に結合している複数の親水性側鎖を含んでなる。櫛形ポリマー主鎖は、対応する親ポリマーの主鎖の分子量以上の分子量を有する。該物品は細胞およびタンパク質の吸着に対し抵抗性を示し、その結果該物品は、対応する親ポリマーによって吸収されるタンパク質の９０％未満を吸収する。他の態様では、複数の側鎖が可塑剤を含んでなり、その結果櫛形ポリマーのガラス転移温度は、対応する親ポリマーのガラス転移温度より少なくとも５℃低い。他の態様において、該物品はさらに、グラフトコポリマーの親水性側鎖の１〜１００％に付着している細胞結合性リガンドを含んでなる。
【００１１】
本発明の他の観点は、グラフトコポリマーを含んでなる物品を提供する。該グラフトコポリマーは、ポリスルホンまたはポリカーボネート誘導体を含んでなる主鎖を含んでなる。該物品はさらに、該主鎖のオキシフェニレン単位に直接的に結合している親水性側鎖を含んでなる。該グラフトコポリマー主鎖は、対応する親ポリマー主鎖の分子量以上の分子量を有する。
【００１２】
本発明の他の利点、新規特徴および目的は、以下の本発明の詳細な説明を添付図面と併せて検討することにより、明らかになるであろう。図面は、概略的であり、尺度通りに描かれたものではない。図中、さまざまな図に例示されている各同一またはほぼ同一の成分を、単一の数字で表す。明確にするために、すべての成分をすべての図で標示したわけではなく、当分野の技術者が本発明を理解するのを可能にするために例示が必要でない場合は、本発明の各態様のすべての成分も示していない。
詳細な説明
本発明は、制御された遊離基プロセスによりグラフトコポリマーを調製するための方法に関する。これに加えて、該調製法は、単一工程の合成プロセスを包含する。本発明は、親水性種が疎水性ポリマー上にグラフトされているグラフトコポリマーを含んでなる物品も提供し、したがって、生体適合性の生物医学的機器の作製方法を提供する。本明細書中に記載する他のグラフトコポリマーは、グラフト化親水性種によって提供される親水性ドメインを備えるミクロ相分離構造を有する。そのようなコポリマーは、水濾過用の新規膜材料であって、親水性ドメインが、該膜を通過する水のための主要な輸送様式を提供する材料の調製に、用いることができる。
【００１３】
本発明の一観点は、グラフト化コポリマーを容易に合成するための方法を提供する。“グラフトする”は、反復単位の一部またはすべてに反応部位を有する親ポリマーを供給し、グラフトさせる種（コモノマーとしても知られる）を該親ポリマーの反応部位に付加させることを包含する。親ポリマーから誘導されるグラフトコポリマーにより、親ポリマーの望ましい特性を保持しつつ特異性を備えた材料の生成が可能になる。
【００１４】
本発明は、制御されていない遊離基反応の結果生じることができるホモポリマーおよび鎖分解生成物など、望ましくない種の形成を本質的に排除しつつ、一合成工程で実施できるグラフト反応を有利に提供する。一態様において、本方法は、原子移動ラジカル重合（ＡＴＲＰ）として知られる反応を包含し、これは“制御された”遊離基重合である。遊離基濃度を低く保って主に親ポリマーに集中させると、非常に多くの望ましくない反応の発生が防止されるため、この反応は制御される。ホモポリマー形成が排除された証拠は、例えば、分子量の検討または実施例１で言及する。
【００１５】
これまでにＡＴＲＰ技術はグラフト化コポリマーの調製に用いられてきたが、一般に、親ポリマーが、反応部位として働く非常に反応性の高い基を必要とすると考えられていた。多くのポリマーに関し、ビニル基と、ハロゲン原子、例えば第二級炭素原子に結合している塩素またはフッ素との直接的な反応は、容易でなかった。したがって、グラフトのためのこれまでのＡＴＲＰ反応は、第二級ハロゲン原子を、より反応性の高い基、例えばクロロアセテート基で置換する特別な工程を包含していた。例えば、Ｐａｉｋ　ｅｔ　ａｌ．（Ｍａｃｒｏｍｏｌｅｃｕｌｅｓ　Ｒａｐｉｄ　Ｃｏｍｍｕｎｉｃａｔｉｏｎｓ　１９９８，１９，４７）は、スチレンおよびさまざまなメタクリル酸メチル側鎖をポリ塩化ビニル系マクロ開始剤上にグラフトさせることを報告しており、ここで該マクロ開始剤は、モノマーのＡＴＲＰ重合のための反応部位として反応性クロロアセテート基を組み込むために修飾されていた。実際に、Ｐａｉｋ　ｅｔ　ａｌ．は、“ＰＶＣ主鎖上の第二級塩素は非常に強く結合しているために、Ｃｕ（Ｉ）錯体との反応により重合を開始できない”と述べている。
【００１６】
好都合には、本発明の方法は、少なくとも１種のリガンドに配位している遷移金属ハロゲン化物を含んでなる触媒を提供することを包含する。該方法はさらに、該触媒により、ビニル基と、第二級ハロゲン原子（すなわち、第二級炭素原子に結合しているハロゲン原子）を含む反復単位を含んでなる親ポリマーとの反応を開始させることを包含する。一態様において、反復単位には、ポリマー主鎖が含まれる。“主鎖”は、ポリマーのもっとも長い連続的結合経路をさす。この態様において、反復単位には主鎖中に位置している第二級炭素原子が含まれ、該第二級炭素原子は、ハロゲン原子に結合している。したがって、本発明により、第二級ハロゲン原子を有するポリマーを、ハロゲン原子をより反応性の高い脱離基で置換する特別な工程を用いることなく、直接的に用いることが可能になる。
【００１７】
図１は、本発明に従いグラフト化コポリマーをＡＴＲＰにより調製するための一般的スキームを示し、“［Ｒ−Ｘ］”で表されるポリマー反復単位にビニルモノマーを付加するための活性化−生長−不活性化プロセスを概説している。“Ｒ”は第二級炭素原子であり、Ｘはハロゲン原子、すなわちＸは第二級ハロゲン原子である。“Ｒ”は２個のハロゲン原子か、または１個のハロゲン原子および１個の第２の種に結合していることができる。明確にするために、ここでは１個のＲ−Ｘ結合のみを示す。ビニルモノマーは、他の有機基Ｒ’に結合していることができる。遷移金属ハロゲン化物触媒をＭ＋ｚＸｎで表し、配位しているリガンドを“Ｌｍ”で表し、ここで遷移金属ハロゲン化物に配位しているリガンドＬは、二座もしくは多座のリガンド（ｍ＝１）または１個以上の単座のリガンドを含んでなることができ、特定の遷移金属ハロゲン化物に依存する。一態様において、リガンドは少なくとも１種の窒素供与体原子を含んでなり、好ましくは、該窒素供与体原子は、遷移金属と相互作用することができる。
【００１８】
活性化工程中に、Ｒ−Ｘ結合が活性化されて、炭素を中心に有するラジカル［Ｒ・］と、酸化された金属錯体［Ｍ＋（ｚ＋１）Ｘｎ＋１］が生じる。生長工程中に、該ラジカルはビニルモノマーと反応することができる。不活性化工程中に、ポリマーは、ハロゲンで末端がキャップされている休止状態の鎖を持つように転化される。
【００１９】
標準的な遊離基技術に関するＡＴＲＰ合成の利点は、休止状態の鎖の末端種と活性化した鎖の末端種との間の平衡が、休止状態にある種に強く偏っているという事実に起因する。したがって、遊離基の全体的濃度は制御され、重合中は非常に低く維持される。停止反応および連鎖移動反応は、標準的な遊離基重合において、制御されていない鎖の枝分かれ、架橋および向上した多分散性をもたらすもので、はるかに起こりにくい。しかし、重合は遊離基機構により進むので、試薬純度に関しては、必ずしもリビングイオン重合を必要とすることなく、ＡＴＲＰを実施することができる。
【００２０】
得られる生成物は、親ポリマーに共有的に付着しているコモノマーを含んでなるグラフトコポリマーである。一態様において、該グラフトコポリマーは、親ポリマーと同じ主鎖を含んでなる。該グラフトコポリマーは、該グラフトコポリマーが、主鎖の反応部位から突き出ている複数の側鎖を有するという点で、親ポリマーと異なる。反応部位が親ポリマー中に一定間隔で存在していた場合、グラフトコポリマーは実質的に一定の間隔をあけた側鎖をもたらすことができる。そのようなグラフトコポリマーは櫛に似ており、したがって“櫛形ポリマー”とよばれる。一態様において、櫛形ポリマーは両親媒性であり、すなわち、ポリマーの一部は疎水性である一方、他の一部は親水性である。好ましくは、グラフトコポリマーは親水性（極性）側鎖と疎水性（無極性）主鎖を有する。
【００２１】
一態様において、グラフトコポリマーの主鎖の分子量は、親ポリマーの主鎖の分子量以上である。制御されていない遊離基反応により形成されたこれまでのグラフトコポリマーでは鎖の分解が起きたので、分解生成物は、親ポリマーの主鎖より短い長さ（すなわち、より低分子量）の主鎖を有する。本発明の方法はそのような分解生成物を含まず、典型的には、グラフトコポリマーの主鎖の分子量は、親ポリマーの主鎖の分子量と少なくとも同等である。
【００２２】
一態様では、ビニル基を親水性鎖の一部として提供する。すなわち、ビニル基は、親水性種（例えば図１のＲ’）に共有的に付着している。したがって、本方法は、親水性種を、とりわけ親水性鎖を疎水性ポリマーまたは物品に付着させるために、直接的にポリマーに連結する容易な経路を提供する。
【００２３】
例えば、親水性鎖は、ポリ（エチレンオキシド）（ＰＥＯ）を含んでなることができる。ＰＥＯは、タンパク質の吸着に対し抵抗する能力が周知であり、これは、その親水性、水素結合に関与する強い傾向、大きな排除体積、および水溶液中での周囲の水分子との独特な配位に起因する。表面グラフト化ＰＥＯを用いて、油およびタンパク質の汚損に対し抵抗性を示す限外濾過膜が提供されている。好ましくは、該ＰＥＯは少なくとも５個のエチレンオキシド単位を有する。その方法により、小さなＰＥＯオリゴマーまたはより高分子量のポリマーを、親ポリマー主鎖に付加させることができる。ＰＥＯに付着しているビニル基を含んでなる親水性鎖の例は、ポリオキシエチレンメタクリレート（ＰＯＥＭ）、ポリ（エチレングリコール）メタクリレート、ポリ（エチレングリコール）メチルエーテルメタクリレート、ポリ（ヒドロキシエチルメタクリレート）、ポリ（ヒドロキシエチルアクリレート）、加水分解されたポリ（ｔ−ブチルメタクリレート）、加水分解されたポリ（ｔ−ブチルアクリレート）、ポリアクリルアミド、ポリ（Ｎ−ビニルピロリドン）、ポリ（アミノスチレン）およびポリ（メチルスルホニルエチルメタクリレート）と、それらの組合わせを含んでなるコポリマーとである。
【００２４】
図２は、ＡＴＲＰによるＰＶＤＦ−ｇ−ＰＯＥＭの合成のためのスキームを示す。該合成は、第二級ハロゲン原子を含有する親ポリマーにＰＯＥＭを直接的に（すなわち、介在リンカーがない）付加することを包含する。ポリ（フッ化ビニリデン）（ＰＶＤＦ）の各反復単位は、第二級炭素原子に付着している２個のフッ素原子を含有する。ＰＶＤＦとＰＯＥＭとの反応は、遷移金属ハロゲン化物、すなわち二座の窒素供与体リガンドであるビピリジン（ｂｐｙ）に配位しているＣｕＣｌ、により開始する。ＰＶＤＦからフッ素原子が抽出されると、遷移金属が酸化されるので、第二級炭素上にラジカルが集中する。ＰＯＥＭは反応性炭素部位に付加して、第二級炭素原子に直接的に結合しているＰＯＥＭを提供する。
【００２５】
図２において、ＰＯＥＭとグラフトされたＰＶＤＦポリマーをポリ（フッ化ビニリデン）−ｇ−ポリオキシエチレンメタクリレート（ＰＶＤＦ−ｇ−ＰＯＥＭ）とよび、これは、第二級炭素原子の少なくとも一部の上の一方または両方のフッ素原子がＰＯＥＭで置換されているコポリマーを包括的に含む。その他のグラフト化ポリマーの例には、ポリ（塩化ビニル）−ｇ−ポリオキシエチレンメタクリレート（ＰＶＣ−ｇ−ＰＯＥＭ）および塩素化ポリプロピレン−ｇ−ポリオキシエチレンメタクリレート（ｃＰＰ−ｇ−ＰＯＥＭ）が含まれる。すべての反復単位が、必ずしもビニル基と反応する必要はない。しかしながら、多くの用途では、グラフト化コモノマーによる高密度の被覆率が望ましい。
【００２６】
多くのポリマーは商業的に大量生産されており、その機械的、熱的および化学的安定性により非常に多くの物品の製造に用いられている。しかしながら、これらのポリマーは疎水性であり、前処理プロセスを実施しない限り、多くの用途でそれらを使用することができない。典型的には、前処理は、物品をある種でコーティングして、特定の適用での使用に物品を適合させることを包含する。したがって、これらのポリマーを本明細書中に記載するグラフト法により親水性にすることができることは、本発明の特徴である。その他の考えうる親ポリマーには、ポリ（塩化ビニル）、ポリ（塩化ビニリデン）、ポリ（臭化ビニル）、ポリ（フッ化ビニリデン）、ポリ（塩化ビニリデン）−ｃｏ−塩化ビニル（“−ｃｏ−”はコポリマーをさす）、塩素化ポリ（フッ化ビニル）、塩素化ポリ（塩化ビニル）、塩素化ポリエチレン、ポリ（フッ化ビニル）、ポリ（テトラフルオロエチレン）、ポリ（１，２ジフルオロエチレン）およびポリ（クロロトリフルオロエチレン）と、それらの組合わせを含んでなるコポリマー、例えばポリ（塩化ビニル−ｃｏ−イソブチルビニルエーテル）、ポリ（塩化ビニル−ｃｏ−酢酸ビニル）、ポリ（塩化ビニリデン−ｃｏ−アクリロニトリル）、ポリ（塩化ビニル−ｃｏ−酢酸ビニル−ｃｏ−マレイン酸）、ポリ（塩化ビニリデン−ｃｏ−アクリル酸メチル）などとが含まれる。
【００２７】
本発明の他の観点は、ミクロ相分離櫛形ポリマーを含んでなる物品を提供する。櫛形ポリマーは、第二級炭素原子を含有する主鎖反復単位を含んでなる。ポリマー中の複数の第二級炭素原子は、親水性側鎖に直接的に結合している。先に述べたように、“直接的に結合している”は、主鎖の第二級炭素原子と親水性側鎖との間に、介在する原子または基を含まない結合をさす。“ミクロ相分離”は、第１成分（例えば、櫛形ポリマーの主鎖）が、化学的に異なる第２成分（例えば、櫛形ポリマーの側鎖）から相分離していることをさす。本発明の物品では、親水性ドメインが側鎖により提供される。すなわち、得られる複数の親水性側鎖は、凝集して、主鎖を含んでなる疎水性ドメインが散在している親水性ドメインを形成することができる。ドメインの大きさは、側鎖の寸法および主鎖に沿った間隔によって決まり、これらの値が公知である場合、当分野の技術者によって決定されることができる。一態様において、親水性ドメインは、約３ｎｍ未満、好ましくは約２ｎｍ未満、およびより好ましくは約１ｎｍ未満の平均直径を有する。
【００２８】
本発明の櫛形ポリマーの例には、先に検討したように親ポリマーおよび親水性鎖から誘導されるもののような、本明細書中で先に記載したあらゆるグラフトコポリマーを含むグラフト化ポリマーが含まれる。
【００２９】
本発明の他の観点は、疎水性主鎖を有する櫛形ポリマーを含んでなる物品を提供する。主鎖反復単位は、ハロゲン原子に直接的に結合している第二級炭素原子を含んでなる。すなわち、反復単位には、第二級ハロゲン原子が含まれる。櫛形ポリマーはさらに、各側鎖が第二級炭素原子に結合している複数の親水性側鎖を含んでなる。一態様において、櫛形ポリマー中の第二級炭素原子の少なくとも約５ｍｏｌ％が、親水性側鎖に結合している。ブレンドの組成により、該第二級炭素原子の少なくとも約１０ｍｏｌ％、２５ｍｏｌ％、５０ｍｏｌ％、７５ｍｏｌ％、９０ｍｏｌ％、または実質的にすべてが、親水性側鎖に結合している。
【００３０】
櫛形ポリマー主鎖は、対応する親ポリマー主鎖の分子量以上の分子量を有する。一態様において、この櫛形ポリマー主鎖の分子量は、先に記載した任意の方法により、好ましくは親ポリマー上でのＡＴＲＰ合成により達成することができる。物品を構成する櫛形ポリマーが本発明に包括的に含まれるか否かを決定するための選別試験は、該ポリマーの絶対的分子量を決定すること（例えば、当分野の技術者に公知のような光散乱技術による）、および該ポリマーを当分野の技術者に公知のようにＮＭＲ法に付して、全体的化学組成と、第二級炭素原子に結合している親水性側鎖の間の連結の化学的性質、すなわち直接的な連結が存在するか否かを決定することを、含んでなる。
【００３１】
この観点には、本明細書中に記載した任意の主鎖、親水性側鎖およびグラフトコポリマーが包括的に含まれる。一態様において、該ポリマーはミクロ相分離構造を有し、先に記載した組成および寸法を含んでなる親水性ドメインを有することができる。
【００３２】
本発明はまた、水濾過用の膜を本発明のグラフトコポリマーから調製できるという発見を特徴とする。水濾過膜により、水（浸透物（ｐｅｒｍｅａｎｔ））が膜を通って浸透するのが可能になる一方、所望の標的（保持物（ｒｅｔｅｎｔａｔｅ））種の浸透は防止される。細菌または他の微生物から、タンパク質乃至塩および他のイオン種に至る範囲の溶質を、濾過により取り出すことができる。
【００３３】
濾過膜は、多孔質膜および非孔質膜に分類することができる。多孔質膜では、当該の輸送バリアは、浸透物および保持物種の大きさの差に基づく。逆浸透用に用いられるような非孔質膜では、種が、膜材料中の溶解性および／または拡散性によって分離される。ナノ濾過用の非孔質膜および多孔質膜の場合、膜材料と浸透物すなわち水の間の化学親和力が小さいため、浸透物の浸透性が阻害される可能性がある。したがって、もっとも優れた機械的、熱的、および化学的特性を有する疎水性ポリマーは、非湿潤性で、その結果水を膜に浸透させることができないので、そのような膜の二次加工に有用でない。このため、酢酸セルロースおよびポリアミドのようなより親水性のポリマーが、逆浸透膜およびナノ濾過膜の作製に用いられている。しかしながら、これらの材料は比較的劣った熱的および機械的特性を示し、水性環境中で化学的に容易に分解されるか、加水分解される。
【００３４】
これら欠点を克服するための試みにおいて、機械的支持体として働く疎水性多孔質膜の表面に親水性コーティングを適用した薄層複合体膜が作製されている。Ｋｉｍ　ｅｔ　ａｌ．（Ｊ．Ｍｅｍｂｒａｎｅ　Ｓｃｉ．２０００，１６５，ｐｐ．１８９〜１９９）は、多孔質ポリスルホン膜上に界面重合によりポリ（アミノスチレン）を含んでなる表面コーティングを作製して、ＲＯ用途に有用な膜を得ている。Ｎｕｎｅｓ　ｅｔ　ａｌ．（Ｊ．Ｍｅｍｂｒａｎｅ　Ｓｃｉ．１９９５，１０６，４９）は、多孔質ＰＶＤＦ膜をポリエーテル−ｂ−ポリアミドコポリマー（ｂ＝ブロック）で溶液コーティングして、１５００ｇ／ｍｏｌほどの溶質を保持できる非孔質表面コーティングを作り出した。しかしながら、そのような薄層複合体膜は、膜分離表面の有効濾過領域が、支持膜表面中の細孔を含んでなる表面領域に限定され、典型的には全領域の１０％未満であるという欠点を有する。さらに、コーティングの適用は、支持膜の作製の他に多くの特別な加工工程を伴うため、二次加工コストが実質的に増加する。最後に、Ｎｕｎｅｓ　ｅｔ　ａｌ．のコーティングは、酸性またはアルカリ性溶液中で分解することが観察されている。
【００３５】
したがって、本発明の他の観点は、約３ｎｍ未満、好ましくは約２ｎｍ未満（例えば、逆浸透用途用）およびより好ましくは約１ｎｍ未満の親水性ドメイン含むミクロ相分離ポリマーを含んでなる水濾過用の膜を提供する。本発明の特徴は、親水性ドメインが、水に対する化学的親和力に起因して水の輸送経路を提供する点であり、これにより保持物に優先して水の輸送が促進される。
【００３６】
本発明は、膜の表面領域全体の親水性ドメインが、浸透物すなわち水の輸送に関与するという点で、薄層複合体膜に対する利点を提供する。親水性ドメインがすべての輸送経路を提供することが理想的であるが、実際には、該膜は、水を通過させることができるピンホールまたは他の欠陥を有していてもよい。一態様において、親水性ドメインは、水の主要な輸送様式、すなわち輸送経路の少なくとも５０％、好ましくは輸送経路の少なくとも９０％、より好ましくは該経路の少なくとも９５％、そしてさらにより好ましくは該経路の９９％を提供する。
【００３７】
ミクロ相分離ポリマーは、本明細書中に記載する方法により調製されるグラフトコポリマー、好ましくは櫛形ポリマーであることができる。例えば、該グラフトコポリマーは、ＡＴＲＰにより調製することができる。残留量の遷移金属ハロゲン化物触媒がグラフトコポリマー中に残存する場合、疎水性ドメインの架橋を、完成した膜の熱処理により容易に達成することができ、その結果追加的な安定性を提供することができる。
【００３８】
水輸送の選択性は、膜の細孔形態および親水性ドメインの寸法により効果的に制御することができる。所定の濾過の適用に最適な親水性ドメインの大きさは、櫛形ポリマーの側鎖の長さおよび／またはグラフトコポリマー主鎖に沿った間隔を変動させることにより、達成することができる。本発明は、従来の浸漬沈殿プロセスである単一工程で膜全体を二次加工できるという、追加的な利点を提供する。本発明の膜は、溶液コーティング法により調製された薄層複合体に対し、向上した安定性という追加的利点を提供する。
【００３９】
一態様において、該膜はさらに、機械的、化学的および熱的安定性を提供する疎水性ドメインを含んでなる。
一態様では、該膜を、親水性ドメインを含むミクロ相分離ポリマーから完全に調製する。すなわち、該膜は“自立性”（以下の“自立性”の検討参照）を示す。他の一態様では、“自立性”膜は、ミクロ相分離ポリマーのブレンドと少なくとも１種の他のポリマーとを含んでなることができる。好ましくは、他のポリマーは疎水性ポリマーであり、その例には、ポリ（フッ化ビニリデン）および他の適切なフルオロポリマー、ポリスルホン、ポリ（エーテルスルホン）、ポリ（アリールスルホン）など、ならびにポリオレフィン誘導体が含まれる。
【００４０】
ブレンドは、二次加工した膜が、グラフトコポリマーを該膜の緻密表面層中の主要成分として有する限り、あらゆるパーセンテージのミクロ相分離ポリマーを含んでなることができる。両親媒性コポリマーは浸漬沈殿による膜の二次加工中に表面に優先的に局在化することができるため、該グラフトコポリマーは、多孔質膜下層中の微量成分である場合でも、膜の緻密表面層中の主要成分であってもよいことが、本発明の特徴である。
【００４１】
一態様において、ミクロ相分離ポリマーは、ブレンドの少なくとも５重量％の量で存在する。ブレンドには表面偏析する能力があるため、ミクロ相分離ポリマーは少量で存在して、所望の表面特性を与えることができることが、本発明の特徴である。一成分の表面偏析は、ある種の熱力学的駆動力に起因する。すなわち、二成分間の界面自由エネルギーが、脱混合（ｄｅ−ｍｉｘｉｎｇ）による組合わせ的エントロピー（ｃｏｍｂｉｎａｔｏｒｉａｌ ｅｎｔｒｏｐｙ）の損失と、発熱性混合の場合の混合エンタルピーの損失とを相殺するより大きく低下する場合である。したがって、たとえ少量のミクロ相分離ポリマーしか存在しなくても、該ポリマーの大部分は、膜の表面付近の領域を占有することができる。他の態様では、ミクロ相分離ポリマーは、ブレンドの５重量％〜１０重量％の量で存在する。この少ないパーセンテージのポリマーは、少なくとも約２０重量％、より好ましくは少なくとも約３０％、さらにより好ましくは少なくとも約４０重量％の表面付近濃度を有することができる。
【００４２】
現在、多くの市販用水濾過膜は、非常に多孔質な下層の上に載っている比較的緻密な０．１〜１μｍの表面層を有する非対称性構造を含んでなる。多孔質下層が機械的支持体を提供する限り、該膜の分離特性は表面層中の細孔径分布により決定される。膜の体積の大半を構成する大きな細孔の流路を通過する比較的高いフラックスが可能である一方、膜表面で分離が達成される。この表面層を親水性基でコーティングすることにより、この構造上に親水性表面を提供することができる。しかしながら、このコーティングは、細孔を詰まらせる可能性がある。これに加えて、水はいくつかの層を通って浸透しなければならないので、フラックス速度は低下する可能性がある。
【００４３】
したがって、本発明の他の観点は、ミクロ相分離ポリマーを含んでなる水濾過用の膜を提供する。該ポリマーには親水性ドメインが含まれる。本発明の好都合な特徴は、該膜が“自立性”を示す点である。すなわち、該膜は、Ｋｉｍ　ｅｔ　ａｌ．（上記参照）が検討しているように、追加的な機械的支持体を必要としない。
【００４４】
ミクロ相分離ポリマーは、先に記載したように、好ましくは、タンパク質の吸着に抵抗し、十分な湿潤性を有する。さらに、該ポリマーは、所望の機械的特性をもたらすに足る特性を有する。一態様において、該膜は、ミクロ相分離ポリマーと少なくとも１種のその他のポリマーとのブレンドを含んでなることができる。好ましくは、その他のポリマーは疎水性ポリマーであり、先に記載した任意の疎水性ポリマーを含むことができる。
【００４５】
特定の態様において、本明細書中に記載した任意の物品は汚損に対し抵抗性を示す。汚損は、タンパク質もしくは細胞、または微生物など他のより大きな生物学的種の析出により生じることができる。親水性表面の化学物質を供給することにより、汚損されやすさは著しく低下する。一態様では、該物品は細胞およびタンパク質の吸着に対し抵抗性を示し、その結果該物品は、対応する親ポリマーによって吸着されるタンパク質の９０％未満、好ましくは対応する親ポリマーによって吸着されるタンパク質の５０％、２０％、１０％または５％未満を吸着する。典型的には、対応する親ポリマーは疎水性であり、タンパク質および細胞を析出させることができる。物品が細胞およびタンパク質の吸着に対し抵抗性を示す程度は、ＸＰＳにより決定することができる。例えば、ウシ血清アルブミン（ＢＳＡ）を含有する溶液中に膜を浸漬することにより、ＢＳＡ吸着に起因する窒素の検出が可能になるであろう（実施例４参照）。細胞などの生物学的種の吸着は、顕微鏡により決定することができる。
【００４６】
これらの態様が、任意の上記グラフトコポリマーを含んでなる物品を包括的に含む一方、本発明はまた、少なくとも１種の他のポリマーとブレンドされているグラフトコポリマーを含むブレンドを含んでなることができる。一例には、ＰＶＣとブレンドされているグラフトコポリマーのポリ（塩化ビニル）−ｇ−ＰＯＥＭが含まれる。このブレンドは、物品の表面にタンパク質および細胞に対する向上した抵抗性をもたらすことができる。
【００４７】
一態様において、本発明は、タンパク質の吸着に対し抵抗性を示すポリ（塩化ビニル）（ＰＶＣ）を含んでなる物品を提供する。ＰＶＣは、医療器具、例えばＩＶおよび血液バッグ、輸液チューブ、循環器用チューブ、気管内チューブ、胃ゾンデ、創傷ドレナージ管、カテーテル、および外科的包帯の二次加工に関し、商業的に非常に重要なポリマーである。しかしながら、ＰＶＣは、その疎水性に起因して、水性溶液からタンパク質を吸着しやすい。血液に接触する用途では、タンパク質の吸着は、血小板の活性化および凝集とこれに続く血栓症、ならびに全身性免疫反応を招く補体系の活性化を引き起こし、これが臓器機能不全をもたらすことができる。ＰＶＣ気管内チューブなどその他の用途では、タンパク質の析出は、細菌性感染症の高くなったリスクをもたらすことができる。
【００４８】
その他の特定の態様において、本明細書中に記載する櫛形ポリマーは、共有結合した可塑剤を含んでなる。一態様において、櫛形ポリマーは、本明細書中に記載されている任意の側鎖のような複数の側鎖を含んでなる。該側鎖は可塑剤を含んでなり、その結果該櫛形ポリマーのガラス転移温度は、対応する親ポリマーのガラス転移温度より少なくとも５℃低い。他の一態様において、該ガラス転移温度は、対応する親ポリマーのガラス転移温度より少なくとも約１０℃、２０℃、５０℃または１００℃低い。例えば、ＰＶＣは、可塑剤を加えない限り、多くの用途に関して機械的特性が不十分である。可塑剤はまた、加工性を改良する。通常、可塑剤は分子の小さな有機化合物を含んでなるので、最高４５％の可塑剤などの添加剤で構成されていてもよい軟質ＰＶＣ製医療器具に伴う問題点は、血液および消化液ならびに該器具に接触する他の媒体による分子の小さな可塑剤の抽出である。潜在的な毒性の他に、胃ゾンデおよび創傷ドレナージ管のように接触時間の長いＰＶＣ製器具から浸出する可塑剤は、器具の硬化と、その結果として生じる患者の外傷の原因となりうる。
【００４９】
本発明の他の観点は、ポリ（塩化ビニル）主鎖と親水性側鎖を含んでなる櫛形ポリマーを含んでなる物品を提供する。親水性側鎖は、タンパク質および細胞に対し抵抗性を示す基を含んでなることができる。好ましい態様において、親水性側鎖はポリ（エチレンオキシド）を含んでなり、そのような側鎖の具体例はポリオキシエチレンメタクリレートである。親水性側鎖の他の例には、ポリ（ヒドロキシエチルメタクリレート）、ポリ（ヒドロキシエチルアクリレート）、ポリアクリルアミド、ポリ（Ｎ−ビニルピロリドン）、ポリ（ビニルアルコール）などと、任意の上記のものを含んでなるコポリマーなどが含まれる。親水性側鎖は、可塑化作用に加えて、向上した抗血栓性をもたらす。該グラフトコポリマーは、容易に製品に加工することができる。親水性側鎖はＰＶＣ主鎖に共有結合しているため、生物学的液体中に容易に浸出され得ない。
【００５０】
本発明は、実質的に本発明のグラフトコポリマーで作られている物品を包括的に含むが、本発明はまた、少なくとも１種の他のポリマーとブレンドされているグラフトコポリマーを含むブレンドを含んでなることができる。一例には、ＰＶＣとブレンドされているグラフトコポリマーのポリ（塩化ビニル）−ｇ−ＰＯＥＭが含まれる。このブレンドは、物品の表面にタンパク質および細胞に対する向上した抵抗性をもたらすことができる。
【００５１】
特定の他の態様において、本明細書中に記載されている任意の物品は、自発的に湿潤性になることができる。湿潤性は、水濾過膜に重要な特徴である。該膜が湿潤することができない場合、水は膜を通過できない。表面の湿潤性は、表面に水滴を加えて、水の小滴と表面との間の接触角を測定することにより、定量することができる。純粋なＰＶＤＦのような疎水性表面は湿潤することができず、そして、純粋なＰＶＤＦ膜上に置かれた水の小滴は高い接触角を呈し、該接触角は、滴が最終的に蒸発するまで長時間にわたりほとんど変化しない。湿潤性表面は、好ましくは約未満の値を有する低い接触角を提供する。“自発的”湿潤の能力は、滴の接触角が０゜に達するのに必要な時間を測定することにより決定することができる。本発明の膜は、好ましくは約５分以下、好ましくは約３分以下、そして好ましくは約１分以下の時間内に湿潤する。
【００５２】
本発明の他の観点は、グラフトコポリマーであって、ハロゲン化されている疎水性主鎖および親水性側鎖を含んでなり、非特異的タンパク質吸着および細胞に対する抵抗性（ｎｏｎｓｐｅｃｉｆｉｃ ｐｒｏｔｅｉｎ−ａｄｓｏｒｐｔｉｏｎ ａｎｄ ｃｅｌｌ ｒｅｓｉｓｔａｎｔ ｐｒｏｐｅｒｔｉｅｓ）と、付着している生物学的リガンドによる特異的細胞シグナリング能力とを有するグラフトコポリマーを含んでなる物品を提供する。そのようなリガンドには、接着ペプチド、細胞シグナリングペプチド、および成長因子が含まれる。一態様において、付着している生物学的リガンドは、親水性の側鎖または側鎖末端を介して、共有結合により直接的または間接的に付着している。そのような物品の一例は、ハロゲン化されている疎水性主鎖および親水性側鎖を有するグラフトコポリマーを含んでなり、ここで該親水性側鎖は、生物学的リガンドの付着用部位として働く反応性−ＯＨ基を含有する。反応性−ＯＨ基を有する親水性側鎖の例には、ポリ（エチレングリコールメタクリレート）、ポリ（ヒドロキシエチルメタクリレート）、およびポリ（ビニルアルコール）が含まれる。本発明の生物学的リガンドの例には、ＲＧＤおよびその他の接着ペプチド、ＥＧＦ、ＴＧＦおよびその他の成長因子、ヘパリンなどが含まれる。本発明の疎水性主鎖には、ポリ（フッ化ビニリデン）、塩素化ポリエチレン、ポリ（フッ化ビニル）、ポリ（テトラフルオロエチレン）、ポリ（１，２−ジフルオロエチレン）、ポリ（クロロトリフルオロエチレン）、ハロゲン化ポリプロピレン、ハロゲン化ポリエチレン、ハロゲン化ポリスルホン、ハロゲン化ポリ（エーテルスルホン）、ハロゲン化ポリ（アリールスルホン）などと、任意の上記のものを含んでなるコポリマーとが含まれる。
【００５３】
本発明のこれらおよび他の態様の機能および長所は、下記の実施例により、より十分に理解されるであろう。以下の実施例は、本発明の利点を示すものであるが、本発明の範囲全体を例示するものではない。
【００５４】
【実施例】
実施例１：第二級ハロゲン原子によって開始するＡＴＲＰによるグラフトコポリマーの合成
材料．ポリ（フッ化ビニリデン）（ＰＶＤＦ）
【００５５】
【化１】
2004509192.tif 000002
【００５６】
ポリ（塩化ビニル）（ＰＶＣ）（内部粘度０．５１）、塩素化ポリエチレン（ｃＰＥ）（４０重量％Ｃｌ）、ＰＯＥＭ
【００５７】
【化２】
2004509192.tif 000003
【００５８】
ｔｅｒｔ−ブチルメタクリレート（ｔＢＭＡ）、塩化銅（Ｉ）（ＣｕＣｌ）、４，４’−ジメチル−２，２’−ジピリジル（ｂｐｙ）、１，１，４，７，１０，１０−ヘキサメチルトリエチレンテトラミン（ＨＭＴＡ）、ｐ−トルエンスルホン酸（ＴＳＡ）、１−メチル−２−ピロリジノン（ＮＭＰ）、およびＮ，Ｎ−ジメチルホルムアミド（ＤＭＦ）を、Ａｌｄｒｉｃｈ　Ｃｈｅｍｉｃａｌ　Ｃｏ．（ウィスコンシン州ミルウォーキー）から購入した。重水素化溶媒はＶＷＲから購入した。すべての試薬を受領したまま使用した。
【００５９】
ＰＶＣ−ｇ−ＰＯＥＭ．合成プロトコール．典型的な反応では、Ｔｅｆｌｏｎ製撹拌子を含有する三角フラスコ内にＰＶＣ（５ｇ）を秤量して入れ、ＤＭＦ（４０ｍＬ）に溶解した。次に、ＰＯＥＭ（２０ｍＬ）、ＣｕＣｌ（０．０６ｇ）、およびＨＭＴＡ（０．４２ｇ）を反応混合物に加え、その後三角フラスコをゴム製セプタムで密封した。アルゴンガスを反応混合物に撹拌しつつ１５分間通気した。その後、反応容器を、９０℃に予熱した油浴中に迅速に入れ、反応を２４時間そのまま進行させた。グラフトコポリマーを、１部のメタノール、１〜２部の石油エーテル、および少量のＨＣｌを含有する混合物中に沈殿させ、濾過により回収した。そのポリマーを、ＮＭＰに再溶解して、同様のメタノール／石油エーテル混合物中に３回再沈殿させることにより、精製した。最後に、ポリマーを、室温において一晩減圧乾燥した。
【００６０】
特性決定．組成．ＰＶＣおよびそのグラフトコポリマーの特性を、Ｂｒｕｋｅｒ　ＤＰＸ　４００分光計を用いて、重水素化ニトロベンゼン中での１Ｈ核磁気共鳴（ＮＭＲ）分光法により決定した。ＰＶＣおよびＰＶＣ−ｇ−ＰＯＥＭｂに関する１Ｈ　ＮＭＲスペクトルを図３に示す。ＰＶＣ−ｇ−ＰＯＥＭスペクトルにおいて、ＰＯＥＭの約４．３ｐｐｍでの共鳴ｃは、ＰＶＣの共鳴ａと絡んでいる。したがって、グラフト化ＰＯＥＭのモル分率を、以下のように推定した
【００６１】
【化３】
2004509192.tif 000004
【００６２】
［式中、Ｉｘは共鳴ｘの強度であり、
【００６３】
【化４】
2004509192.tif 000005
【００６４】
という相関を化学量論から仮定した］。グラフトコポリマーの組成を表１に示す。
【００６５】
【表１】
2004509192.tif 000006
【００６６】
分子量．ゲル透過クロマトグラフィー（ＧＰＣ）を、３０℃においてテトラヒドロフラン（ＴＨＦ）中の親ＰＶＣおよびそのＰＶＣ−ｇ−ＰＯＥＭ生成物で、ポリスチレン標準物質を較正用に用いて実施した。ＰＶＣのＧＰＣは、ＰＶＣが
【００６７】
【化５】
2004509192.tif 000007
【００６８】
のポリスチレン標準分子量を有することを示していた。ＰＶＣ−ｇ−ＰＯＥＭａおよびＰＶＣ−ｇ−ＰＯＥＭｂのＧＰＣの痕跡は、分子量でそれぞれ
【００６９】
【化６】
2004509192.tif 000008
【００７０】
および
【００７１】
【化７】
2004509192.tif 000009
【００７２】
にシフトした単峰性分布を示していた。ピークが単峰性を示すことから、著しいホモポリマーの混入を考慮から外す。しかしながら、グラフトコポリマー生成物に関するＧＰＣにより得られた分子量は、等しい分子量の線状および分岐状ポリマーの流体力学的体積に差があるため、真の分子量の良好な推定値ではない。したがって、すべてのグラフトコポリマーの数平均分子量を、１Ｈ　ＮＭＲから得られた組成から、式
【００７３】
【化８】
2004509192.tif 000010
【００７４】
［式中、
【００７５】
【化９】
2004509192.tif 000011
【００７６】
は基準ポリマーの数平均分子量であり、ｘは、１Ｈ　ＮＭＲにより測定されたコポリマー中のＰＯＥＭ単位と基準ポリマー反復単位とのモル比であり、そして
【００７７】
【化１０】
2004509192.tif 000012
【００７８】
は、それぞれＰＯＥＭおよび基準ポリマー反復単位の分子量である］を用いて推定した。このように算出したグラフトコポリマーの分子量を表１に示す。最後の２回の沈殿後に採取したコポリマーのアリコートは、ＧＰＣおよびＮＭＲの両方により区別することができなかった。
【００７９】
ＰＶＤＦ−ｇ−ＰＯＥＭ．合成プロトコール．典型的な反応では、上記のように、三角フラスコ中のＮＭＰにＰＶＤＦ（５ｇ）、ＰＯＥＭ（５０ｍＬ）、ＣｕＣｌ（０．０４ｇ）、およびｐｂｙ（０．２３ｇ）を共に溶解した。反応容器にアルゴンガスを同様にパージし、その後、反応を９０℃で１９時間実施した。上記のように、ポリマーを回収し、メタノール／石油エーテル混合物中で連続的に沈殿させることにより精製し、室温で一晩減圧乾燥した。
【００８０】
特性決定．組成．ＰＶＤＦおよびそのＰＯＥＭ−グラフト化コポリマーの特性を、重水素化ＤＭＦ中での１Ｈ　ＮＭＲにより決定した。ＰＶＤＦおよびＰＶＤＦ−ｇ−ＰＯＥＭｂに関する１Ｈ　ＮＭＲスペクトルを図４に示す。ＰＶＤＦスペクトルは、頭−尾（ｈｔ）および頭−頭（ｈｈ）結合配列に起因する２種の周知のピークを示す。ＰＯＥＭがＰＶＤＦにグラフトすると、ＰＥＯ側鎖中のＯ−ＣＨｘ結合環境に起因して、３．２〜４．３ｐｐｍの領域にピークが出現した。溶媒ピークｓ２およびｓ３を、純粋な重水素化ＤＭＦの分析により得られる溶媒ピークｓ１に対するそれらの既知の強度を用いて、そのスペクトルから差し引いた。その後、ＰＶＤＦコポリマー中のＰＯＥＭモル分率を、以下のように算出した
【００８１】
【化１１】
2004509192.tif 000013
【００８２】
［式中、Ｉｘは共鳴ｘの強度を表す］。ＰＶＤＦおよびそのグラフトコポリマーの組成を表１に示す。
分子量．ＰＶＤＦおよびＰＶＤＦ−ｇ−ＰＯＥＭｂの特性を、３０℃において、１％硝酸リチウムを含有するＤＭＦ中でのＧＰＣにより、ＰＭＭＡ標準物質を用いて較正した分子量尺度を用いて決定した。２種のポリマーに関するＧＰＣの痕跡を図５に示す。グラフト反応は、ＰＶＤＦ２５０Ｋに関する
【００８３】
【化１２】
2004509192.tif 000014
【００８４】
から、ＰＶＤＦ−ｇ−ＰＯＥＭｂに関する
【００８５】
【化１３】
2004509192.tif 000015
【００８６】
までのＰＭＭＡ標準分子量で、著しい分子量の増加を引き起こした。そのグラフトコポリマーの分子量分布は、二峰性である。ＧＰＣの痕跡は、ポリ（ＰＯＥＭ）の優れた溶媒である大量のｄＷ中で４８時間抽出した後に、事実上変化しておらず、その二峰性がＰＯＥＭの単独重合に起因しないことを示している（図５ｃ）。むしろ、二峰性分布は、重合中の鎖のラジカル−ラジカルカップリングが原因であると思われる。該カップリングは、ＡＴＲＰグラフト共重合においてこれまでに観察されており、多峰性の分子量分布をもたらすことができる。そのような停止反応は、一般に望ましくないが、ＰＶＤＦ膜の二次加工中にＰＶＤＦ−ｇ−ＰＯＥＭが表面偏析を生じる能力を弱めることはないので、非常に望ましい表面化学をもたらすことが、実施例３に示されるであろう。
【００８７】
ＰＶＤＦ系グラフトコポリマーと線状ＰＭＭＡ標準物質の鎖の柔軟性の差、ならびに等しい分子量の線状および分岐状ポリマーの流体力学的半径の差に起因して、ＰＭＭＡ標準分子量は、真のグラフトコポリマーの分子量の正確な推測数値ではない。ＰＶＤＦ−ｇ−ＰＯＥＭのより正確な数平均分子量の推測値を、式３を用いてＮＭＲデータから得た。そのように算出した分子量を表１に示す。
【００８８】
熱分析．示差走査熱量測定法（ＤＳＣ）による分析を、Ｐｅｒｋｉｎ　Ｅｌｍｅｒ　Ｐｙｒｉｓ　１熱量計を用いて実施した。すべての試料を、２１０℃で１５分間保持し、１０℃／分で１３０℃に冷却し、その温度で１５分間保持し、そして１０℃／分で５０℃に冷却することにより、予めコンディショニングした。その後、加熱速度１０℃／分で５０℃〜２３０℃に走査することにより、ＤＳＣ曲線を得た。ＰＶＤＦおよびＰＶＤＦ−ｇ−ＰＯＥＭｂに関するＤＳＣ曲線を図６に示す。ＰＶＤＦ−ｇ−ＰＯＥＭｂは、純粋なＰＶＤＦに比べ低下した融点を有する半結晶質である。
【００８９】
形態．ＰＶＤＦ−ｇ−ＰＯＥＭｂの形態の特性を、透過型電子顕微鏡（ＴＥＭ）により決定した。バルクのポリマー試料を、２００℃の真空オーブン中で１２時間平衡化した。その後、ＲＭＣ（アリゾナ州、Ｔｕｓｃｏｎ）ＭＴ−ＸＬ超ミクロトームを用いて、−５５℃で極低温ミクロトームにかけて５０ｎｍ厚の切片にした。切片を銅グリッド上に載せ、室温において四酸化ルテニウムで２０分間染色した。四酸化ルテニウムはＰＥＯのエーテル部分を選択的に染色することが周知である。切片のＴＥＭ像を、ＪＥＯＬ　２００ＣＸ顕微鏡を用いて得た。図７はそのような像の一つで、染色されたＰＥＯは黒く現れる。約１０〜２０Åの大きさの黒色ドメインが、試料の全体に現れた。これは、大体、単一の９ＥＯ単位のＰＯＥＭ側鎖の予想される大きさである。これらの結果は、ＰＶＤＦ−ｇ−ＰＯＥＭミクロ相が分離しており、個々のＰＯＥＭ側鎖が疎水性ＰＶＤＦのマトリックス中の親水性ドメインを形成していることを、示唆している。
【００９０】
ＰＶＤＦ−ｇ−ＰＭＡＡ．合成プロトコール．ＰＶＤＦ（５ｇ）を５０℃でＮＭＰ（４０ｍＬ）に溶解した。その混合物を室温まで冷却した後、ｔＢＭＡ（５０ｍＬ）、ＣｕＣｌ（０．０４１ｇ）、およびｐｂｙ（０．２３ｇ）を加え、反応容器をゴム製セプタムで密封した。アルゴンガスを反応混合物に撹拌しつつ１５分間通気した。その後、反応器を、９０℃に予熱した油浴中に迅速に入れ、反応を２０時間そのまま進行させた。グラフトコポリマーを、１：１水／エタノール混合物中に沈殿させた。続いてそれを、ＮＭＰに再溶解して、同様の水／エタノール混合物中に再沈殿させることにより、精製した。グラフトコポリマーのＰＶＤＦ−ｇ−ＰｔＢＮＡを、濾過により回収し、真空オーブン中で一晩乾燥した。ＰＶＤＦ−ｇ−ＰｔＢＮＡ（５．５２ｇ）を約２ｍｍの大きさのチャンクに切断し、これを無水トルエン（３００ｍＬ）に浸漬した。そのポリマーは溶媒中で著しく膨潤したが、溶解しなかった。ＴＳＡ（３１ｇ）を反応器に加えた後、その反応器を迅速にゴム製セプタムで密封し、激しく撹拌することによりＴＳＡを溶解した。次に、アルゴンガスを反応混合物に撹拌しつつ１５分間通気した後、反応器を、８５℃に予熱した油浴中に入れた。７時間後、反応混合物を、過剰なメタノール（ＴＳＡの優れた溶媒）中に注入した。ポリマーの大部分は“チャンク”の形状を維持したが、一部は細かく分散した。そのポリマーを濾過により回収し、ＤＭＦ中に再溶解し、４部のヘキサンと１部のエタノールを含有する混合物中に沈殿させ、再び濾過により回収した。さらに精製するために、そのポリマーを大量のＴＨＦ中で一晩撹拌し（ＴＨＦ中では膨潤したが溶解しなかった）、ヘキサン／エタノール混合物中で再び沈殿させた。最後に、グラフトコポリマーのＰＶＤＦ−ｇ−ＰＭＡＡを、室温の真空オーブン中で一晩乾燥した。
【００９１】
特性決定．組成．ＰＶＤＦ、ＰＶＤＦ−ｇ−ＰｔＢＭＡおよびＰＶＤＦ−ｇ−ＰＭＡＡの特性を、重水素化ＤＭＦ中での１Ｈ　ＮＭＲにより決定した。それらのポリマーに関するＮＭＲスペクトルを図８に示す。ｔＢＭＡがＰＶＤＦにグラフトすると、ｔｅｒｔ−ブチルプロトンに起因する１．５ｐｐｍのピークが出現した。加水分解反応の性質が不均一であるにもかかわらず、ＰｔＢＭＡ側鎖のＰＭＡＡへの加水分解は、ｔｅｒｔ−ブチルピークの完全な消失により示されるように、定量的であった。ＰＶＤＦ−ｇ−ＰＭＡＡに関するスペクトルはまた、カルボン酸プロトンに起因する１２．６ｐｐｍの共鳴を含有していた。ＰＶＤＦ−ｇ−ＰｔＢＭＡおよびＰＶＤＦ−ｇ−ＰＭＡＡの両方の組成を、それらのＮＭＲスペクトルから算出した。両方の場合において、溶媒の共鳴ｓ３を、純粋な重水素化ＤＭＦのＮＭＲ分析により立証される溶媒ピークｓ１に対するその既知の強度を用いて、差し引いた。ＰＶＤＦ−ｇ−ＰｔＢＭＡ中のｔＢＭＡのモル分率を、図８ｂから以下のように算出した
【００９２】
【化１４】
2004509192.tif 000016
【００９３】
［式中、Ｉｘは図８中の共鳴ｘの強度を表す］。ＰＶＤＦ−ｇ−ＰＭＡＡ中のＭＡＡのモル分率を、同様に図８ｃから以下のように算出した
【００９４】
【化１５】
2004509192.tif 000017
【００９５】
算出された値は、それぞれＸｔＢＭＡ＝０．４０３およびＸＭＡＡ＝０．４３８であった。２つの値が密接に一致することは、加水分解反応が選択的かつ定量的であり、加水分解されたコポリマーのメタクリル酸単位の大部分がプロトン化されていたことの強力な証拠を提供する。表１に報告されているＰＶＤＦ−ｇ−ＰＭＡＡの組成は、上記２種のモル分率の平均からコンピューターで算出した。
【００９６】
分子量．ＰＶＤＦ−ｇ−ＰＭＡＡのＧＰＣを、１％硝酸リチウムを含有するＤＭＦ中、３０℃において、ＰＭＭＡ標準物質を用いて実施した。ＰＶＤＦおよびＰＶＤＦ−ｇ−ＰＭＡＡのＧＰＣの痕跡を図９に示す。この図から、グラフト反応が分子量の著しい増加を引き起こすことがわかる。ＰＶＤＦ−ｇ−ＰＯＥＭとは異なり、ＰＶＤＦ−ｇ−ＰＭＡＡの分子量分布は単峰性であるので、単重合およびラジカル−ラジカルカップリング反応のどちらの証拠も提供されない。上記ＰＶＤＦ−ｇ−ＰＯＥＭと同様に、ＰＶＤＦ−ｇ−ＰＭＡＡのより正確な数平均分子量の推定値を、式３に類似した式を用いてＮＭＲデータから得た。そのように算出した分子量を表１に報告する。
【００９７】
熱分析．ＤＳＣ測定を、ＰＶＤＦ−ｇ−ＰＯＥＭｂについて上記したように、ＰＶＤＦ−ｇ−ＰＭＡＡで実施した。純粋なＰＶＤＦおよびＰＶＤＦ−ｇ−ＰＭＡＡに関するＤＳＣ曲線を図６に示す。ＰＶＤＦ−ｇ−ＰＭＡＡは、純粋なＰＶＤＦに比べわずかに低下した融点を有する半結晶質である。
【００９８】
ｃＰＥ−ｇ−ＰＯＥＭ．合成プロトコール．ｃＰＥ（５ｇ）、ＰＯＥＭ（５０ｍＬ）、ＣｕＣｌ（０．０４ｇ）、およびＨＭＴＡ（０．２３ｇ）を、上記のように三角フラスコ内でＮＭＰに溶解した。その反応容器にアルゴンガスを同様にパージした後、反応を９０℃で２４時間実施した。ポリマーを回収し、メタノール／石油エーテル混合物中で連続的に沈殿させることにより精製した。
【００９９】
特性決定．ｃＰＥおよびそのグラフトコポリマーの特性を、重水素化ＤＭＦ中での１Ｈ　ＮＭＲにより決定した。ｃＰＥに関する１Ｈ　ＮＭＲスペクトルは、０．８〜２．３ｐｐｍ（Ｃ−ＣＨｘ）の領域中に多重線を示した。ＰＯＥＭをｃＰＥ上にグラフトすると、ＰＶＣおよびＰＶＤＦのＰＯＥＭ−グラフト化コポリマーで観察されたピークと完全にする３．２〜４．３ｐｐｍ（Ｏ−ＣＨｘ）の領域に明確なピークが出現した。純粋な重水素化ＤＭＦのＮＭＲスペクトルにより立証されるピークに従って溶媒ピークを差し引いた後、ｃＰＥ−ｇ−ＰＯＥＭ中のＰＯＥＭのモル分率を、Ｏ−ＣＨｘおよびＣ−ＣＨｘの共鳴の全体的強度の比から概略で推定した。そのようにして得られた推定組成を表１に示す。
実施例２：薄層コーティング
材料．塩素化ポリプロピレン（ｃＰＰ）（アイソタクチック、２６重量％Ｃｌ）、ポリスルホン（ＰＳｆ）
【０１００】
【化１６】
2004509192.tif 000018
【０１０１】
酸化亜鉛（ＺｎＯ）、およびクロロメチルエーテルを、Ａｌｄｒｉｃｈ　Ｃｈｅｍｉｃａｌ　Ｃｏ．（ウィスコンシン州ミルウォーキー）から購入した。クロロホルムおよび重水素化溶媒はＶＷＲから購入した。（トリデカフルオロ−１，１，２，２−テトラヒドロオクチル）−１−ジメチルクロロシランは、Ｇｅｌｅｓｔ，Ｉｎｃ．（ペンシルベニア州ブリストル）から得た。細胞培養試薬は、Ｇｉｂｃｏから購入した。すべての試薬を受領したまま使用した。
【０１０２】
追加的なグラフトコポリマーの合成．ｃＰＰ−ｇ−ＰＯＥＭ．合成成プロトコール．上記のように、三角フラスコ内でｃＰＰ（５ｇ）、ＰＯＥＭ（５０ｍＬ）、ＣｕＣｌ（０．０４ｇ）、およびＨＭＴＡ（０．２３ｇ）をＮＭＰに溶解した。その反応容器にアルゴンガスを同様にパージした後、反応を９０℃で４８時間実施した。ポリマーを回収し、メタノール／石油エーテル混合物中で連続的に沈殿させることにより精製した。
【０１０３】
特性決定．ｃＰＰおよびそのグラフトコポリマーの特性を、重水素化ベンゼン中での１Ｈ　ＮＭＲにより決定した。ｃＰＰに関する１Ｈ　ＮＭＲスペクトルは、０．８〜２．３ｐｐｍ（Ｃ−ＣＨｘ）の領域中および３．３〜４．５（Ｃ−ＣＨｘＣｌ）の領域中に多重線を示した。ＰＯＥＭをｃＰＰ上にグラフトすると、ＰＶＣおよびＰＶＤＦのＰＯＥＭ−グラフト化コポリマーで観察されたピークと完全に類似する３．２〜４．３ｐｐｍ（Ｏ−ＣＨｘ）の領域に明確なピークが出現した。ｃＰＰ−ｇ−ＰＯＥＭの場合、ＰＯＥＭのモル分率を、Ｏ−ＣＨｘおよびＣ−ＣＨｘの共鳴の全体的強度の比から概略で推定した。そのようにして得られた推定組成を表１に示す。
【０１０４】
ＰＳｆ−ｇ−ＰＯＥＭ．合成プロトコール．最初に、オキシフェニレン反復単位を含有する受領したままのＰＳｆを、求電子置換によりクロロメチルペンダント基が組み込まれるように修飾した。クロロメチルメチルエーテル（１２ｇ）中のＺｎＯ（１．２ｇ）の溶液を、クロロホルム（４０ｍＬ）中のＰＳｆ（６ｇ）の溶液に滴下して加えた。４０℃で３〜５時間還流後、ポリマーを回収し、メタノールおよび水中で連続的に沈殿させることにより精製した。得られたポリマーのＰＳｆ−ＣＨ２Ｃｌ（５ｇ）、ＰＯＥＭ（５０ｍＬ）、ＣｕＣｌ（０．０４ｇ）、およびＨＭＴＡ（０．２３ｇ）を、上記のように、三角フラスコ内でＮＭＰに溶解した。その反応容器にアルゴンガスを同様にパージした後、反応を９０℃で１９時間実施した。ポリマーを回収し、メタノール／石油エーテル混合物中で連続的に沈殿させることにより精製した。
【０１０５】
特性決定．ＰＳｆ、ＰＳｆ−ＣＨ２Ｃｌ、およびＰＳｆ−ｇ−ＰＯＥＭの特性を、重水素化クロロホルム中での１Ｈ　ＮＭＲにより決定した。ＰＳｆに関する１Ｈ　ＮＭＲスペクトルは、０．８〜３．２ｐｐｍ（Ｃ−ＣＨｘ）の領域中および６．８〜８．０（芳香族Ｃ−Ｈ）の領域中に多重線を示した。ＰＳｆに塩素を加えると、ＰＳｆ−ＣＨ２Ｃｌに関する１Ｈ　ＮＭＲスペクトルにおいて約４．５（Ｃ−ＣＨｘＣｌ）にピークが生じる。ＰＯＥＭをＰＳｆ−ＣＨ２Ｃｌ上にグラフトすると、ＰＶＣおよびＰＶＤＦのＰＯＥＭ−グラフト化コポリマーで観察されたピークと完全に類似する３．２〜４．３ｐｐｍ（Ｏ−ＣＨｘ）の領域に明確なピークが出現した。ＰＳｆ−ｇ−ＰＯＥＭについて、ＰＯＥＭのモル分率を、Ｏ−ＣＨｘおよび芳香族Ｃ−Ｈの共鳴のピーク強度の比から概略で推定した。そのようにして得られた推定組成を表１に示す。
【０１０６】
薄層の調製．ＰＶＣ、ＰＶＤＦ、ｃＰＥ、ｃＰＰ、ＰＳｆ、およびそれらの対応するＰＯＥＭ−グラフト化誘導体を別個に適切な溶媒に溶解して、２〜３重量％のポリマーで構成される溶液を得た。これに加えて、ＰＶＣおよびＰＶＣ−ｇ−ＰＯＥＭを、５、１０、２０、４０、および６０重量％のＰＶＣ−ｇ−ＰＯＥＭを含有するポリマーブレンドを調製するために、共に溶解した。用いた溶媒は、ＴＨＦ（ＰＶＣおよびｃＰＰおよびそれらのコポリマー）、トルエン（ｃＰＥおよびそのコポリマー）、クロロホルム（ＰＳｆおよびそのコポリマー）、およびメチルエチルケトン（８０℃においてＰＶＤＦおよびそのコポリマー）であった。薄層を、シリコンウェハー（ＰＶＤＦ、ＰＳｆ、ｃＰＥおよびｃＰＰ）またはカバーガラス（ＰＶＣ）上に２０００ｒｐｍでスピンコートした。ＰＶＤＦホモポリマーの酸化ケイ素表面への接着を促進するために、フッ素化クロロシランすなわち（トリデカフルオロ−１，１，２，２−テトラヒドロオクチル）−１−ジメチルクロロシランを用いて、基体の表面を修飾することが必要であった。表面へのクロロシランの共有結合カップリングを、３０℃においてエタノール中のクロロシランの２重量％溶液中に１０分間その基体を浸漬することと、それに続く１１０℃の空気中１０分間の硬化工程により、実行した。薄層を一晩減圧下で維持して、すべての残留溶媒を除去した。ＰＶＣ系フィルムの一部を、脱イオン水（ｄＷ、Ｍｉｌｌｉｐｏｒｅ　Ｍｉｌｌｉ−Ｑ、１８．２ＭΩｃｍ）に浸漬しつつ１２１℃でオートクレーブ処理した。この処理は、一部のＰＶＣ製医療器具が付される反復オートクレーブ滅菌をシミュレートするものであった。
【０１０７】
薄層の特性決定．接触角測定．薄層上でｄＷを用いて、前進接触角および後退接触角の測定（Ａｄｖａｎｃｅｄ　Ｓｕｒｆａｃｅ　Ｔｅｃｈｎｏｌｏｇｉｅｓ，Ｉｎｃ．ＶＣＡ２０００）を実施した。
【０１０８】
Ｘ線光電子分光法．ＸＰＳを薄層上で実施して、表面付近の組成を決定した。ＸＰＳを、Ｓｕｒｆａｃｅ　Ｓｃｉｅｎｃｅ　Ｉｎｓｔｒｕｍｅｎｔｓ　ＳＳＸ−１００分光計（カリフォルニア州マウンテンビュー）上で、単色ＡｌＫαＸ線（ｈν＝１４８６．７ｅＶ）を試料平面に対して４５°の電子放出角で用いて実行した。調査スペクトル（ｓｕｒｖｅｙ ｓｐｅｃｔｒａ）を、結合エネルギー範囲０〜１０００ｅＶと、次に高分解能Ｃ１ｓスペクトル領域で実施した。Ｃ１ｓ領域のピークのフィッティングを、以前の出版物（Ｈｅｓｔｅｒ，Ｊ．Ｆ．；Ｂａｎｅｒｊｅｅ，Ｐ．；Ｍａｙｅｓ，Ａ．Ｍ．Ｍａｃｒｏｍｏｌｅｃｕｌｅｓ　１９９９，３２，１６４３）に詳述されているように、バックグラウンドを直線的に差し引き、Ｇａｕｓｓｉａｎ−Ｌｏｒｅｎｔｚｉａｎ合計関数によりＣ１ｓ包絡線の各成分を記載して、実行した。
【０１０９】
静的タンパク質吸着測定．ＰＶＣとＰＶＣ−ｇ−ＰＯＥＭのブレンドのタンパク質抵抗性を調べるために、ＰＶＣ系薄層を、ウシ血清アルブミン（ＢＳＡ　Ｆｒａｃｔｉｏｎ　Ｖ，Ｓｉｇｍａ）を含有する溶液中に浸漬した。フィルムをリン酸緩衝食塩水（０．０１Ｍ　ＰＢＳ、ｐＨ　７．４）で１時間洗浄した後、室温において１０．０ｇ／ＬのＢＳＡを含有するＰＢＳ中で２４時間インキュベートし、ＰＢＳを３回交換した後ｄＷを３回交換して５分間洗浄した。最後に、試料を室温の真空オーブン内で乾燥した。ＢＳＡの表面被覆率を、ＸＰＳを用いて、ＢＳＡ中に生じる窒素を検出することにより定量した。調査スペクトルを結合エネルギー範囲０〜１０００ｅＶで実施し、表面付近の原子組成を、数的に積分したピーク面積を用い、標準的感度係数を適用することにより決定した。
【０１１０】
細胞培養実験．細胞付着試験を実施して、ＰＶＣ／ＰＶＣ−ｇ−ＰＯＥＭブレンドの生体適合性を評価した。野生型ヒト上皮成長因子受容体（ＷＴ　ＮＲ６）をトランスフェクトしたＮＲ６線維芽細胞を、７．５％ウシ胎仔血清、Ｌ−グルタミン、非必須アミノ酸、ピルビン酸ナトリウム、ペニシリン−ストレプトマイシン、およびゲンタマイシン抗生物質を補った変法イーグル培地中で培養した。細胞付着試験を、薄層上で、その試料を組織培養用ポリスチレン製ウェルに入れて、１ｍＬの血清含有成長因子培地中の各ポリマー表面上に約３４０００細胞／ｃｍ２を播種することにより実施した。試料を３７℃で２４時間インキュベートした後、細胞の接着および形態をＺｅｉｓｓ　Ａｘｉｏｖｅｒｔ　１００位相差顕微鏡を用いて評価した。
【０１１１】
純粋なグラフトコポリマー上での接触角測定．純粋な親ハロゲン化ポリマーおよびそれらのＰＯＥＭ−グラフト化コポリマーに関する水接触角を表１に示す。表１にあげたすべての水接触角の標準偏差は＜２°であった。純粋なグラフトコポリマーのフィルム上で測定した前進接触角および後退接触角の両方が、対応する親ポリマーに比べて実質的に低減した。ＰＶＤＦ−ｇ−ＰＯＥＭｂはとりわけ顕著で、後退接触角は約０°であった。グラフトコポリマーにより示される高度の接触角ヒステリシスは、これらの材料が水と接触すると、実質的な表面の再組織化が起こることを示唆している。親水性および吸水性ではあったが、グラフトコポリマーはいずれも水溶性でなかった。
【０１１２】
ＰＶＣ系ブレンドの接触角測定．５〜６０重量％のＰＶＣ−ｇ−ＰＯＥＭｂを含有するＰＶＣ系ブレンド薄層は、キャストしたままの状態および１２１℃で６時間のオートクレーブ処理後の両方において光学的に透明であり、光の波長より大きな相分離構造がこれらのブレンド中に存在しないことを示していた。０、５、１０、２０、４０、６０、および１００重量％のＰＶＣ−ｇ−ＰＯＥＭｂを含有するキャストしたままのＰＶＣ系フィルムに関する前進水接触角および後退水接触角を、表２に示す。すべての測定について標準偏差は＜２°であった。グラフトコポリマー添加剤を添加すると、前進接触角および後退接触角の両方が著しく低減する。キャストしたままのブレンドの表面組成を、ＩｓｒａｅｌａｃｈｖｉｌｉおよびＧｅｅの式を用いて純粋な成分の接触角に基づき推定した（Ｉｓｒａｅｌａｃｈｖｉｌｉ，Ｊ．Ｎ．；Ｇｅｅ，Ｍ．Ｌ．Ｌａｎｇｍｕｉｒ　１９８９，５，２８８）：
【０１１３】
【化１７】
2004509192.tif 000019
【０１１４】
［式中、θｅｑは、ブレンド上での平衡接触角であり、φｘは、成分ｘの表面付近での体積分率であり、そしてθｅｑ，ｘは、純粋な成分ｘ上での平衡接触角である］。すべての場合において、θｅｑを、θａｄｖとθｒｅｃの平均と考えた。推定表面組成を表２に報告する。式７は、とりわけそのように大きな接触角ヒステリシスを伴う系の場合、非常に概略的な表面組成の推定を提供するにすぎないと予想される。それにもかかわらず、結果は、ＰＶＣ−ｇ−ＰＯＥＭの優先的な表面局在化が、二成分のＴＨＦ溶液からの沈殿速度の差に起因して、キャストしたままでスピンコートしたＰＶＣとのブレンドにおいて起こりうることを、示唆している。
【０１１５】
【表２】
2004509192.tif 000020
【０１１６】
タンパク質の吸着に対するＰＶＣ系ブレンドの抵抗性．ＢＳＡ溶液に２４時間暴露したキャストしたままのＰＶＣ系フィルムの表面付近の組成を、ＸＰＳスペクトルの以下のピークの積分により得た：Ｃｌ２ｐ（２０１ｅＶ）、Ｃ１ｓ（２８５ｅＶ）、Ｎ１ｓ（３９９ｅＶ）、およびＯ１ｓ（５３１ｅＶ）。ＢＳＡ中に生じる窒素の表面付近濃度を、ブレンド組成物の関数として図１０にプロットする。ＢＳＡに対するかなりの抵抗性が、１０〜２０重量％ほどのＰＶＣ−ｇ−ＰＯＥＭｂを含有するブレンドで達成される。ＢＳＡは、ＢＳＡ溶液に暴露した純粋なＰＶＣ−ｇ−ＰＯＥＭｂフィルム上では検出されなかった。
【０１１７】
細胞に対するＰＶＣ系ブレンドの抵抗性．ＰＶＣ系フィルム上で２４時間培養したＮＲ６線維芽細胞の形態を図１１に示す。すべての場合において、細胞は、毒性の証拠を示すことなく、試料を包囲する組織培養用ポリスチレン上に密集していることが観察された。キャストしたままの状態にある純粋なＰＶＣ上で培養した細胞（図１１ａ）は接着しており、多くは広がるか、広がり始めている（黒い矢印）。１０重量％（図１１ｂ）〜１００％（図１１ｃ）のＰＶＣ−ｇ−ＰＯＥＭｂを含有するキャストしたままのフィルム上では、接着している細胞が非常に少なく、表面上に見いだされる細胞は、丸くなっているか凝集しており、非常に弱い接着を示している。したがって、１０％ほどのグラフトコポリマー添加剤により、ＰＶＣ表面の生物学的不活性が劇的に向上する。
【０１１８】
１２１℃の水中で６時間オートクレーブ処理したキャストしたままのＰＶＣフィルム上では（図１１ｄ）、線維芽細胞は高密度で接着して強力に広がっており、強い付着を示している。キャストしたままおよびオートクレーブ処理した純粋なＰＶＣフィルムの表面化学の差を解明するために、ＸＰＳ分析を実施した。これにより、オートクレーブ処理後の著しく向上した細胞付着を明らかにすることができた。ＸＰＳ調査スペクトルのＣ１ｓ、Ｃｌ２ｐ、およびＯ１ｓピークの積分により得られるフィルムの表面付近の原子組成を、表３に示す。キャストしたままのフィルムは、ＰＶＣの化学量論に基づき予想すると、ほぼ０．５のＣｌ／Ｃ原子比を有する。オートクレーブ処理により、Ｃｌ／Ｃ比が著しく減少し、大量の酸素が出現する。
【０１１９】
【表３】
2004509192.tif 000021
【０１２０】
ＸＰＳスペクトルのＣ１ｓ領域の高分解能走査を図１２に示す。純粋なＰＶＣのスペクトル（図１２ａ）を、２８５．９０ｅＶ（ＣＨ２）および２８７．００ｅＶ（ＣＨＣｌ）を中心とする面積の等しい２種の周知のピーク、ならびに少量の炭化水素不純物に対応する２８５．００ｅＶのピークにフィッティングした（±１ｅＶ）。オートクレーブ処理したＰＶＣに関するスペクトルのフィッティングでは（図１２ｂ）、高い結合エネルギーにおける明らかなショルダーの原因となる追加的ピークが必要であった。最良のフィッティングは、２８９．２４ｅＶに位置する追加的ピークで得られた。これは、高分解能装置を用いて約２８９．２６ｅＶの位置に帰属されているカルボン酸の存在に一致する。上記結果は、脱塩酸とフィルム表面中への酸素化基の組込みとをもたらすオートクレーブ処理中のＰＶＣの熱分解と一致している。酸素存在下でのＰＶＣの熱分解、光による分解、および放射線による分解は、極性のヒドロペルオキシおよびカルボン酸基を作り出すことが知られており、それらが細胞接着を促進すると予想することができる。
【０１２１】
線維芽細胞は、１０重量％のＰＶＣ−ｇ−ＰＯＥＭｂを含有するオートクレーブ処理したフィルムに対し、非常に小さな親和力を示す（図１１ｅ）。これらのフィルムでは、大部分の細胞が丸くなっているか凝集しているように見える。偶発的な細胞（矢印）が、これらの表面上に広がっている。オートクレーブ処理したフィルム中のグラフトコポリマー添加剤の濃度が高くなると、表面上に観察される細胞の密度は低下し、偶発的な広がりは抑制され、その結果、４０〜１００％のＰＶＣ−ｇ−ＰＯＥＭｂから構成されるフィルム（図１１ｆ）上に広がりは観察されない。グラフトコポリマー添加剤を含有するＰＶＣブレンドが、広範囲にわたる酸化的分解後にその生物学的不活性特性の多くを維持していると思われるという事実は、分解がＰＶＣ製医療機器の日常的滅菌中に起こりうる問題点であるため、重要である。
実施例３：膜
材料．ＰＶＤＦ５３４Ｋ
【０１２２】
【化１８】
2004509192.tif 000022
【０１２３】
ＰＶＤＦ２５０Ｋ
【０１２４】
【化１９】
2004509192.tif 000023
【０１２５】
およびポリスルホン（ＰＳｆ）
【０１２６】
【化２０】
2004509192.tif 000024
【０１２７】
を、Ａｌｄｒｉｃｈ　Ｃｈｅｍｉｃａｌ　Ｃｏ．（ウィスコンシン州ミルウォーキー）から購入し、受領したまま使用した。
膜の調製．表４にあげた組成に従って、ポリマー（１種以上）、グリセロール、およびＮ，Ｎ−ジメチルアセトアミド（ＤＭＡｃ）を含有するキャスティング溶液から、膜を調製した。濾過および脱気後、各溶液を、８−ｍｉｌのゲートの大きさを有するキャスティングバーの下で、光学鏡（Ｅｄｍｕｎｄ　Ｓｃｉｅｎｔｉｆｉｃ　Ｃｏ．，ニュージャージー州Ｂａｒｒｉｎｇｔｏｎ）の第１表面上にキャストした。その後、その鏡を９０℃のｄＷの浴中に浸漬した。膜を、鏡から完全に分離した後に浴から取り出し、２０℃の第２のｄＷ浴中に一晩浸漬した。最後に、膜を２０℃で風乾した。タイプＩ、ＩＩ、およびＩＩＩの膜は、それぞれ０、５、および１０重量％のＰＶＤＦ−ｇ−ＰＯＥＭを含有していた。タイプＩＶおよびＶの膜は、それぞれ０および１０重量％のＰＶＤＦ−ｇ−ＰＭＡＡを含有していた。
【０１２８】
【表４】
2004509192.tif 000025
【０１２９】
膜の特性．接触角測定、ＸＰＳ分析、および静的タンパク質吸着実験を、薄層コーティングについて上記したように、膜上で実施した。
ＰＶＤＦ系ブレンド膜の表面付近の組成．ＰＶＤＦ−ｇ−ＰＯＥＭ含有膜．５〜１０重量％のＰＶＤＦ−ｇ−ＰＯＥＭａおよびＰＶＤＦ−ｇ−ＰＯＥＭｂを含有するＰＶＤＦ膜、ならびに純粋なＰＶＤＦ−ｇ−ＰＯＥＭｂの薄層試料の表面付近の組成を、それらのＸＰＳスペクトルのＣ１ｓ領域をフィッティングすることにより決定した。純粋なグラフトコポリマーのフィルムを、ＤＭＡｃ中の５％溶液からの蒸発キャストにより調製した。その表面組成は、蒸発時間が緩慢なため、平衡組成を示していると予想される。成分ピークの中心にあるピークを、２８５．０ｅＶの炭化水素ピークに関係づけ、以下のように拘束した（±１ｅＶ）：Ｃ−ＣＯＯ、２８５．７２ｅＶ；ＣＨ２（ＰＶＤＦ）、２８６．４４ｅＶ；Ｃ−Ｏ、２８１．５０ｅＶ；ＣＯＯ、２８９．０３ｅＶ；およびＣＦ２、２９０．９０ｅＶ。これらの値は、高分解能計測を用いて純粋なＰＶＤＦ、ＰＭＭＡ、およびＰＥＯホモポリマーから得られる値に対応する。ＰＶＤＦ成分のＣＨ２およびＣＦ２の面積を、メタクリレート環境のＣ−ＣＯＯおよびＣＯＯピークと同様に、化学量論により必要とされる面積に等しくなるように拘束した。Ｃ−ＯおよびＣＯＯのピーク面積比を、その化学量論的値の１８に拘束した。すべての膜について、ＸＰＳ分析を、二次加工の沈殿工程中に水浴の方を向く膜の側面で実施した。膜分離において、供給溶液に接触するのは膜のこの側面である。
【０１３０】
【表５】
2004509192.tif 000026
【０１３１】
膜および純粋なＰＶＤＦ−ｇ−ＰＯＥＭｂに関する成分ピーク面積のパーセンテージを、表５にあげる。０、５および１０重量％のＰＶＤＦ−ｇ−ＰＯＥＭｂを含有する膜についてのフィッティングしたＣ１ｓスペクトルのプロットを、図１３に示す。ＰＯＥＭの表面付近のモル分率を、式
【０１３２】
【化２１】
2004509192.tif 000027
【０１３３】
［式中、
【０１３４】
【化２２】
2004509192.tif 000028
【０１３５】
は、それぞれフィッティングしたＣＯＯおよびＣＦ２ピークの面積である］を用いて算出した。表面付近のＰＯＥＭ含有率を重量％に換算して、バルクのＰＯＥＭ含有率と共に表６にあげる。明らかに、両親媒性成分と水の間の比較的低い界面エネルギーに起因して、ＰＶＤＦ中の両親媒性グラフトコポリマーの著しい表面偏析が、浸漬沈殿により膜を一工程で二次加工する間に起こる。したがって、５および１０重量％のＰＶＤＦ−ｇ−ＰＯＥＭｂを含有する膜の場合、グラフトコポリマー添加剤は、膜全体では微量成分であるが、ＸＰＳにより分析される厚さ約６０Åの膜表面付近の領域では主成分である。
【０１３６】
【表６】
2004509192.tif 000029
【０１３７】
ＰＶＤＦ−ｇ−ＰＭＡＡ含有膜．ＰＶＤＦ−ｇ−ＰＭＡＡ含有膜に関するＸＰＳスペクトルのＣ１ｓ領域を、５種の成分のピークでフィッティングした。ピークの中心を、２８５．０ｅＶの炭化水素ピークに関係づけ、ＰＶＤＦおよびＰＭＡＡホモポリマーについて先に決定したピーク位置に従って、以下のように拘束した（±１ｅＶ）：Ｃ−ＣＯＯＨ、２８５．８０ｅＶ；ＣＨ２（ＰＶＤＦ）、２８６．４４ｅＶ；ＣＯＯＨ、２８９．３３ｅＶ；およびＣＦ２、２９０．９０ｅＶ。ＰＶＤＦのＣＨ２およびＣＦ２のピーク面積を、Ｃ−ＣＯＯＨおよびＣＯＯＨのピーク面積の場合と同様に、同等になるように拘束した。図１４は、（ａ）純粋なＰＶＤＦ膜、（ｂ）ＤＭＡｃから蒸発キャストした純粋なＰＶＤＦ−ｇ−ＰＭＡＡフィルム、および（ｃ）１０重量％のＰＶＤＦ−ｇ−ＰＭＡＡのバルク組成を有する純粋なキャストしたままのフィルムに関する、フィッティングしたＣ１ｓ包絡線を示す。試料に関する成分ピーク面積のパーセンテージを、表７にあげる。ＰＭＡＡの表面付近のモル分率を、以下のように、ＸＰＳフィッティングから算出した。
【０１３８】
【化２３】
2004509192.tif 000030
【０１３９】
各試料に関するバルクおよび表面付近の組成を図１４に示す。
【０１４０】
【表７】
2004509192.tif 000031
【０１４１】
ＰＶＤＦ−ｇ−ＰＯＥＭフィルムの調製で用いた条件と同じ緩慢な条件下で蒸発キャストした純粋な櫛形フィルム中のＰＭＡＡの表面付近濃度は、１Ｈ　ＮＭＲにより測定したそのバルク濃度より著しく低かった。この結果は、ＰＭＡＡが、空気表面から離れて強く配向することができる長い側鎖の形でＰＶＤＦ上にグラフトしていて、低エネルギーのフッ素化主鎖の暴露が最大限になっていることを示唆している。キャストしたままの膜（ｃ）の表面付近の組成は、表面付近のＰＭＡＡ濃度がバルク濃度の６倍を超えるような、実質的なＰＶＤＦ−ｇ−ＰＭＡＡの表面局在化ならびにＰＭＡＡの表面発現を示している。
【０１４２】
ＰＳｆ−ｇ−ＰＯＥＭを含有するＰＳｆ系ブレンド膜の表面付近の組成．純粋なＰＳｆ膜および１０重量％のＰＳｆ−ｇ−ＰＯＥＭを含有するＰＳｆ膜の表面付近の組成を、それらのＸＰＳスペクトルのＣ１ｓ領域をフィッティングすることにより決定した。成分ピークのピーク中心にあるピークを、２８５．０ｅＶの炭化水素ピークに関係づけ、以下のように拘束した（±１ｅＶ）：芳香族Ｃ、２８４．７０ｅＶ；芳香族Ｃ−ＳＯＯ、２８５．３１ｅＶ；Ｃ−ＣＯＯ、２８５．７２ｅＶ；芳香族Ｃ−Ｏ、２８６．３４ｅＶ；ＣＨ２−ＣＯ（ＰＥＯ）、２８６．４５ｅＶ；およびＣＯＯ、２８９．０３ｅＶ。これらの値は、高分解能機器を用いて純粋なＰＳｆおよびＰＥＯホモポリマーから得た値に対応する。ＰＳｆ成分の芳香族Ｃ−ＳＯＯおよび芳香族Ｃ−Ｏのピーク面積を、メタクリレート環境のＣ−ＣＯＯおよびＣＯＯピークと同様に、化学量論により必要とされる面積に等しくなるように拘束した。
【０１４３】
【表８】
2004509192.tif 000032
【０１４４】
膜および純粋なＰＶＤＦ−ｇ−ＰＯＥＭｂに関する成分ピーク面積のパーセンテージを、表８にあげる。ＰＯＥＭの表面付近のモル分率を、式
【０１４５】
【化２４】
2004509192.tif 000033
【０１４６】
［式中、ＡＣＯＯおよびＡａｒｏｍａｔｉｃＣ−Ｏは、それぞれフィッティングしたＣＯＯおよび芳香族Ｃ−Ｏピークの面積である］を用いて算出した。重量％に換算したブレンド膜の表面付近のＰＯＥＭ含有率は、バルクのＰＯＥＭ含有率が５重量％であるのと比較して、５９重量％であった。明らかに、両親媒性成分と水の間の比較的低い界面エネルギーに起因して、ＰＳｆ中の両親媒性グラフトコポリマーの著しい表面偏析が、浸漬沈殿により膜を一工程で二次加工する間に起こる。したがって、１０重量％のＰＳｆ−ｇ−ＰＯＥＭを含有する膜の場合、グラフトコポリマー添加剤は、膜全体では微量成分ではあるが、ＸＰＳにより特徴付けられる厚さ約６０Åの膜表面付近の領域では主成分である。
【０１４７】
ＰＶＤＦ系膜の湿潤性．ＰＶＤＦの両親媒性グラフトコポリマーで修飾したＰＶＤＦ膜は、向上した湿潤性を示す。純粋なＰＶＤＦ膜上に置かれた水の小滴は高い接触角を呈し、その接触角は、滴が最終的に蒸発するまで長時間にわたりほとんど変化しない。これとは対照的に、５〜１０重量％のＰＶＤＦ−ｇ−ＰＯＥＭｂを含有する膜上に置かれた水の小滴は中程度の初期接触角（＞５０°）を呈し、その接触角は長時間かけて０まで低下し、最終的に膜はびしょ濡れになる。この挙動を、自発的湿潤とよぶ。本明細書中では、膜の湿潤性を、その表面上に置かれた１μｌのｄＷ小滴の初期前進接触角（θａｄｖ）、ならびにその小滴の接触角が０゜に達するのに必要な時間に基づき、査定した。これらの値を表６に報告する。ＰＶＤＦ−ｇ−ＰＯＥＭｂで修飾した膜の遅延した湿潤挙動は、局部的な表面再組織化を示し、水との接触によりＰＯＥＭを発現させる。
【０１４８】
湿潤挙動がもっとも顕著なのは、ＰＶＤＦ−ｇ−ＰＯＥＭｂを含有するブレンドから調製した膜である。この添加剤を５重量％のみ含有する膜（ほんの３．４重量％のバルクＰＯＥＭ濃度に対応する）は、２〜３分の時間的尺度で自発的に湿潤することができる。完全に湿潤するのに必要な時間は、１０重量％のＰＶＤＦ−ｇ−ＰＯＥＭｂを組み込むと、ほんの２〜３秒に短縮することができる。１０重量％のＰＶＤＦ−ｇ−ＰＯＥＭａ（ＰＶＤＦ−ｇ−ＰＯＥＭｂより低いＰＯＥＭ含有率を有する）またはＰＶＤＦ−ｇ−ＰＭＡＡを含有する膜は、自発的に湿潤しない。しかしながら、水中に数時間浸漬すると、これらの膜の一部領域は半透明になり、部分的な湿潤を示す。純粋なＰＶＤＦ膜は、そのような挙動を示さない。この観察を、櫛形添加剤Ｐ（ＭＭＡ−ｒ−ＰＯＥＭ）を含有するＰＶＤＦ膜からこれまでに得られている結果（Ｈｅｓｔｅｒ，Ｊ．Ｆ．；Ｂａｎｅｒｊｅｅ，Ｐ．；Ｍａｙｅｓ，Ａ．Ｍ．Ｍａｃｒｏｍｏｌｅｃｕｌｅｓ　１９９９，３２，１６４３）と比較することは、興味深い。この添加剤は５０重量％のＰＯＥＭ含有率を有し（ＰＶＤＦ−ｇ−ＰＯＥＭａの含有率より高い）、膜を同様の加工条件下で二次加工した。Ｐ（ＭＭＡ−ｒ−ＰＯＥＭ）を含有するＰＶＤＦ膜は実質的に向上した汚損に対する抵抗性を示したが、それらは自発的湿潤挙動も“部分的”湿潤挙動も示さなかった。
【０１４９】
タンパク質の吸着に対するＰＶＤＦ−ｇ−ＰＯＥＭ含有膜の抵抗性．膜表面におけるＰＯＥＭの存在は、タンパク質の吸着に対する著しい抵抗性をもたらす。ＢＳＡ溶液に２４時間暴露した膜の表面付近の窒素含有率を、ＸＰＳ調査スペクトル中の以下のピークの積分により得た：Ｃ１ｓ（２８５ｅＶ）、Ｎ１ｓ（３９９ｅＶ）、Ｏ１ｓ（５３１ｅＶ）、およびＦ１ｓ（６８５ｅＶ）。吸着物からの窒素の表面付近濃度を、バルクブレンド組成物の関数として図１０にプロットする。同等のグラフトコポリマー含有率（上記参照）のＰＶＣ／ＰＶＣ−ｇ−ＰＯＥＭｂブレンドと比較して、ＰＶＤＦ−ｇ−ＰＯＥＭｂを含有するＰＶＤＦ膜は、タンパク質に対する抵抗性がはるかに高い。この結果は、膜の加工中に起こる高い程度のＰＶＤＦ−ｇ−ＰＯＥＭｂの表面偏析に起因すると思われる。実際、タンパク質吸着の劇的な低下は、ほんの５重量％のバルクグラフトコポリマー濃度で達成される。
【０１５０】
ＰＶＤＦ−ｇ−ＰＭＡＡ含有膜のｐＨ依存性の濾過特性．浸漬沈殿による膜の二次加工中にオングストロームレベルで細孔径を制御することは、難しい。さらに悪いことに、膜の分離特性は、通常、汚損および細孔の圧縮が原因となって操作中に経時変化する。したがって、今のところ、ポリマー膜は、巨大分子（例えばタンパク質）の分画などの用途にあまり有効でない。この問題に対処するために、最近の研究では、環境応答性（ＥＲ）膜の開発を対象にした興味深い新規研究方法が公開されている。これらいわゆる“インテリジェント”膜は、それ自体の細孔径を、環境刺激に応答して調整することができる。したがって、タンパク質の分離では、連続的に浸透溶質の大きさを測定し、所望の分離特性を維持するように一部の供給溶液の特質を調整することが可能なフィードバックループと合わせて、ＥＲ膜を利用することを、想像することができる。
【０１５１】
もっとも広く研究されているＥＲ膜は、支持膜上への弱いポリ酸鎖の表面グラフト重合により調製される（例えば、Ｉｔｏ，ｅｔ　ａｌ．，Ｊｏｕｒｎａｌ　ｏｆ　ｔｈｅ　Ａｍｅｒｉｃａｎ　Ｃｈｅｍｉｃａｌ　Ｓｏｃｉｅｔｙ　１９９７、１１９、１６１９−１６２３）。このアプローチで一般に用いられるモノマーには、アクリル酸およびメタクリル酸が含まれる。グラフト化鎖上の弱酸基は、プロトンの解離により負に帯電し、
ＨＡ＝Ａ−＋Ｈ＋　　　　　　　　　（１１）
解離度は局部ｐＨおよびイオン強度に鋭敏に依存する。高いｐＨでは、解離度が高く、隣接しているような電荷間の相互反発により、鎖が、伸長した配座を呈して、膜の細孔が閉じる。低いｐＨでは、鎖が実質的に中性になって比較的より崩壊した配置になって、細孔が開く。したがって、その鎖は、機械化学的“細孔弁（ｐｏｒｅ ｖａｌｖｅ）”を提供し、これにより、分離特性および膜貫通フラックスを、単に供給溶液のｐＨまたはイオン強度を調整することにより制御することができる。この効果は完全に不可逆的であり、かなり劇的である−“開いた”および“閉じた”細孔状態の膜貫通フラックスの差は、大きさの程度（ｏｒｄｅｒ ｏｆ ｍａｇｎｉｔｕｄｅ）を越えることができる。ｐＨおよびグルコース濃度に鋭敏なＥＲ膜が、環境刺激に応答して適時に薬物を放出する薬物送達カプセルとして利用するために、評価されている。光子的および熱的に誘導される配置変化が可能なグラフト化鎖を有する膜も、二次加工されている。
【０１５２】
濾過測定をＰＶＤＦ−ｇ−ＰＭＭＡ含有膜で実施して、それらの浸透性のｐＨ依存性を査定した。これらの実験の前に、膜を１２１℃の水中で１時間オートクレーブ処理した。この工程の目的は、キャストしたままの純粋なＰＶＤＦ膜を通るフラックスの、わずかで不可逆性のｐＨ依存性を評価することであった。この挙動は、非晶質ＰＶＤＦのｐＨ依存性膨潤を原因とすることができた。膜を１２１℃で熱処理（＞０．７・Ｔｍ）すると、凝固中に非晶質状態に急冷されるＰＶＤＦの結晶化を促進することができる。２５ｍｍ径の円形膜を、４．１ｃｍ２の有効濾過面積を有するＡｍｉｃｏｎ　８０１０撹拌式デッドエンドＵＦセル（Ｍｉｌｌｉｐｏｒｅ）上に載せた。供給溶液の細胞への送達は、窒素ボンベにより加圧されるステンレス鋼製圧力分配容器により提供した。実際の濾過操作での流動状態をシミュレートするために、膜の上部に載せた撹拌子を速度調節が可能な撹拌プレート（ＶＷＲ）と併せて動かして、一定に測定された流体速度を膜表面に平行に提供した。各膜をメタノールで予め湿潤させ、続いてｄＷ中に３０分間浸漬した後、セル中に装填した。
【０１５３】
ｐＨ　２〜８の緩衝溶液を、包装済み緩衝塩（ＨｙｄｒｉｏｎＴＭ、Ａｌｄｒｉｃｈ）をｄＷに加えることにより調製した。ＵＦセル中に載せた後、高められた圧縮圧Ｐｃで６０分間ｐＨ　８の緩衝液を濾過し、続いて測定圧Ｐｍで３０分間ｐＨ　８の緩衝液を濾過することにより、膜を予備圧縮した。表９にあげたＰｃおよびＰｍの値は、膜のタイプに基づき変動させている。
【０１５４】
【表９】
2004509192.tif 000034
【０１５５】
予備圧縮の後、加圧容器を空にして、窒素ガスをＵＦセルに直接的に送達させた。その後、セルを連続して空にしてさまざまなｐＨの緩衝液で満たし、各溶液のフラックスを圧力Ｐｍで重量的に測定した。各測定は、１分間の平衡化期間と、これに続く第２の１分間にわたる重量的フラックス測定からなっていた。ｐＨ応答の可逆性を査定するために、最初に、膜貫通フラックスを、ｐＨ　８の測定とこれに続くｐＨ　２の測定からなる１０周期の間に測定した。この試験の後、膜貫通フラックスのｐＨ依存性を、ｐＨ　２〜８における１ｐＨ単位間隔での連続的測定により定量した。すべての圧縮および濾過工程を、２０℃において５００ｒｐｍの撹拌速度で実施した。
【０１５６】
図１５は、表面局在化ＰＶＤＦ−ｇ−ＰＭＡＡを有するオートクレーブ処理済み膜を通過する緩衝溶液のフラックスのｐＨ依存性を示すプロットである。ブレンドのデータポイントは、３種の異なる膜から得られたデータの平均である。自己組織化膜は、大きさの程度を十分に越えたフラックスの変動を示し、ｐＨ　２での５０６．５Ｌ／ｍ２ｈからｐＨ　８での２９．０Ｌ／ｍ２ｈまでのフラックスである。オートクレーブ処理した純粋なＰＶＤＦ膜は、ｐＨに伴い非常にわずかなフラックスの変動しか示さなかった。図１５の実線は、最良にフィッティングされた対称関数の形である
【０１５７】
【化２５】
2004509192.tif 000035
【０１５８】
［式中、ｘは供給溶液のｐＨであり、Ａ、Ｂ、ＣおよびＤはフィッティングパラメーターである］。このフィッティングの目的は、データについて特定の関数形を示唆することではなく、むしろ変曲点におけるｐＨにより与えられる見かけ上のｐＫａの推定値を得ることであった（パラメーターＡ）。ｐＨ約４．７における変曲点の位置は、ＰＭＡＡの表面グラフト重合により修飾した膜から他の研究者により得られた結果と、比較することができる。
【０１５９】
図１６は、供給溶液のｐＨを４０分間にわたりｐＨ　８とｐＨ　２に交替させたときの、これら自己組織化する環境応答性膜のフラックス応答を示す。再び、ブレンドのデータポイントは、３種の別個の膜から集めたデータの平均である。１〜２平衡化周期（その間に、グラフトコポリマー添加剤のＰＭＡＡ側鎖を発現させるための膜表面の再組織化が起こっていてもよい）の後、フラックス応答はこの時間の全体にわたり完全に可逆性である。各半周期は、平衡化のための１分間の濾過期間と、これに続く第２の１分間にわたるフラックス測定からなっていた。フラックス応答の迅速さの定量的評価は試みなかったが、フラックスは、濾過緩衝液の交換後数秒以内に実質上変化することが観察された。
【０１６０】
この実施例は、ＰＶＤＦ膜の二次加工用ブレンド成分としてのＰＶＤＦ−ｇ−ＰＭＡＡの有用性を証明する。該グラフトコポリマーにより、特別な加工工程を伴うことなく、環境応答性の分離特性を有する膜を調製することができる。
【０１６１】
当分野の技術者なら、本明細書中にあげたすべてのパラメーターが代表例を意図したものであり、実際のパラメーターは、本発明の方法および装置が用いられる具体的適用に依存することを、容易に理解するであろう。したがって、前記態様は例示のために示したにすぎず、添付する請求項およびそれらの等価物の範囲内で、本発明を、具体的に記載したものとは別の方法で実行してもよいことを、理解すべきである。
【図面の簡単な説明】
【図１】“［Ｒ−Ｘ］”で表されるポリマー反復単位にビニルモノマーを付加することを包含する、本発明に従いグラフト化コポリマーをＡＴＲＰにより調製するための一般的スキームを示す図である。式中、遷移金属ハロゲン化物触媒をＭ＋ｚＸｎで表し、配位しているリガンドを“Ｌｍ”で表す。
【図２】ＰＶＤＦ−ｇ−ＰＯＥＭをＡＴＲＰにより合成するためのスキームを示す図である。
【図３】（ａ）ＰＶＣおよび（ｂ）ＰＶＣ−ｇ−ＰＯＥＭｂに関する１Ｈ　ＮＭＲスペクトルと、化学構造を示す図である。ここで、ｓｎで標示されている共鳴は、重水素化ニトロベンゼンに起因する溶媒ピークである。
【図４】（ａ）ＰＶＤＦ２５０Ｋおよび（ｂ）ＰＶＤＦ−ｇ−ＰＯＥＭ９に関する１Ｈ　ＮＭＲスペクトルを示す図である。ここで、ｓｎで標示されている共鳴は、重水素化ＤＭＦに起因する溶媒ピークであり、ｈｔおよびｈｈで標示されている共鳴は、それぞれ頭−尾結合および頭−頭結合のＰＶＤＦ反復単位に起因しており；各ＰＶＤＦ反復単位上のフッ素原子の一方または両方が、モノマー付加のための開始点として作用することができる（ｂ、差し込まれた化学構造）。
【図５】（ａ）ＰＶＤＦ２５０Ｋと、（ｂ）ＰＶＤＦ−ｇ−ＰＯＥＭｂに関する親ポリマーとのＧＰＣの痕跡を示す図である。痕跡（ｃ）は、明確にするためのオフセットで、続いて大量の水中で４８時間抽出した後のＰＶＤＦ−ｇ−ＰＯＥＭｂであり；分子量の尺度は、ＰＭＭＡ標準物質を用いて較正した。
【図６】ＰＶＤＦ、ＰＶＤＦ−ｇ−ＰＯＥＭｂ、およびＰＶＤＦ−ｇ−ＰＭＭＡに関する示差走査熱量測定法（ＤＳＣ）の痕跡を示す図である。
【図７】四酸化ルテニウムで染色したＰＶＤＦ−ｇ−ＰＯＥＭのＴＥＭ像を示す図である。
【図８】（ａ）ＰＶＤＦ２５０Ｋ、（ｂ）ＰＶＤＦ−ｇ−ＰｔＢＭＡ、および（ｃ）ＰＶＤＦ−ｇ−ＰＭＡＡに関する１Ｈ　ＮＭＲスペクトルを示す図である。ここで、共鳴ｓｎは、重水素化ＤＭＦに起因する溶媒ピークであり；ＰｔＢＭＡからＰＭＡＡへの定量的加水分解は、（ｃ）においてｔ−ブチルのピークｂが消失し、酸プロトンのピークｅが出現することにより確認される。
【図９】（ａ）ＰＶＤＦ２５０Ｋと、（ｂ）ＰＶＤＦ−ｇ−ＰＭＭＡの親ポリマーとのゲル透過クロマトグラフィー（ＧＰＣ）の痕跡を示す図である。分子量の尺度は、ＰＭＭＡ標準物質を用いて較正した。
【図１０】キャストしたままのＰＶＣ系フィルム（黒い記号）およびＰＶＤＦ系膜（白い記号）を２０℃において１０．０ｇ／Ｌのウシ血清アルブミン溶液中で２４時間インキュベートした試料について、それらの表面上でＸＰＳにより検出されたグラフトコポリマー含有率の関数として、窒素の表面原子百分率を示す図である。
【図１１】（ａ）純粋なＰＶＣ、（ｂ）ＰＶＣ＋１０重量％のＰＶＣ−ｇ−ＰＯＥＭｂ、および（ｃ）純粋なＰＶＣ−ｇ−ＰＯＥＭｂで構成されるキャストしたままのフィルム上と、（ｄ）純粋なＰＶＣ、（ｅ）ＰＶＣ＋１０重量％のＰＶＣ−ｇ−ＰＯＥＭｂ、および（ｆ）純粋なＰＶＣ−ｇ−ＰＯＥＭｂで構成されるオートクレーブ処理済みフィルム上で、２４時間インキュベートした細胞の形態を示す図である。オートクレーブ処理は、試料を脱イオン水に浸漬して１２１℃で６時間実施した；広がったまたは広がっている細胞を矢印で示す；倍率は１０倍である。
【図１２】（ａ）キャストしたままの状態と、（ｂ）水に浸漬しつつ１２１℃で６時間オートクレーブ処理した後の純粋なＰＶＣフィルムに関する、高分解能Ｃ１ｓＸＰＳスペクトルを示す図である。
【図１３】（ａ）純粋なＰＶＤＦ膜、（ｂ）純粋なＰＶＤＦ−ｇ−ＰＯＥＭｂの蒸発キャストフィルム、（ｃ）５重量％のＰＶＤＦ−ｇ−ＰＯＥＭｂを含有する膜、および（ｄ）１０重量％のＰＶＤＦ−ｇ−ＰＯＥＭｂを含有する膜に関する、フィッティングしたＣ１ｓ包絡線を示す図である。（ｂ）、（ｃ）および（ｄ）では、コンピューターで算出したバルクおよび表面の組成を、ＰＯＥＭの重量分率に関して示しており；（ｂ）についての表面組成は、２種の試料からの平均である。
【図１４】（ａ）純粋なＰＶＤＦ膜、（ｂ）純粋なＰＶＤＦ−ｇ−ＰＭＡＡの蒸発キャストフィルム、および（ｃ）１０重量％のＰＶＤＦ−ｇ−ＰＭＡＡを含有する膜に関する、フィッティングしたＣ１ｓ包絡線を示す図である。（ｂ）および（ｃ）では、コンピューターで算出したバルクおよび表面の組成を、ＰＭＡＡの重量分率に関して示しており；（ｂ）についての表面組成は、２種の試料からの平均である。
【図１５】緩衝溶液のフラックスを、１２１℃の水中で１時間オートクレーブ処理した後の純粋なＰＶＤＦ膜および１０重量％のＰＶＤＦ−ｇ−ＰＭＡＡのバルク組成を有する膜についてのｐＨに対してプロットすることにより、ＰＶＤＦ−ｇ−ＰＭＡＡを含有する膜を通過するフラックスのｐＨ依存性を示す図である。
【図１６】供給物のｐＨを交互に８と２にしたときの、オートクレーブ処理済みの純粋なＰＶＤＦ膜および１０重量％のＰＶＤＦ−ｇ−ＰＭＡＡのバルク組成を有するオートクレーブ処理済み膜を通過する緩衝溶液のｐＨ応答性フラックスの可逆性を示す図である。各半周期は、平衡化のための１分間の濾過期間と、これに続く第２の１分間に行われる重量的フラックス測定からなっていた。
【図１】
2004509192.tif 000037
【図４】
2004509192.tif 000038
【図５】
2004509192.tif 000039
【図６】
2004509192.tif 000040
【図８】
2004509192.tif 000041
【図９】
2004509192.tif 000042
【図１０】
2004509192.tif 000043
【図１２】
2004509192.tif 000044
【図１３】
2004509192.tif 000045
【図１４】
2004509192.tif 000046
【図１５】
2004509192.tif 000047
【図１６】
2004509192.tif 000048
【国際公開パンフレット】
2004509192.tif 000049
2004509192.tif 000050
2004509192.tif 000051
2004509192.tif 000052
2004509192.tif 000053
2004509192.tif 000054
2004509192.tif 000055
2004509192.tif 000056
2004509192.tif 000057
2004509192.tif 000058
2004509192.tif 000059
2004509192.tif 000060
2004509192.tif 000061
2004509192.tif 000062
2004509192.tif 000063
2004509192.tif 000064
2004509192.tif 000065
2004509192.tif 000066
2004509192.tif 000067
2004509192.tif 000068
2004509192.tif 000069
2004509192.tif 000070
2004509192.tif 000071
2004509192.tif 000072
2004509192.tif 000073
2004509192.tif 000074
2004509192.tif 000075
2004509192.tif 000076
2004509192.tif 000077
2004509192.tif 000078
2004509192.tif 000079
2004509192.tif 000080
2004509192.tif 000081
2004509192.tif 000082
2004509192.tif 000083
2004509192.tif 000084
2004509192.tif 000085
2004509192.tif 000086
2004509192.tif 000087
2004509192.tif 000088
2004509192.tif 000089
2004509192.tif 000090
2004509192.tif 000091
2004509192.tif 000092
2004509192.tif 000093
2004509192.tif 000094
2004509192.tif 000095
2004509192.tif 000096
2004509192.tif 000097
2004509192.tif 000098
2004509192.tif 000099
2004509192.tif 000100
2004509192.tif 000101
2004509192.tif 000102
2004509192.tif 000103
2004509192.tif 000104
2004509192.tif 000105
2004509192.tif 000106
2004509192.tif 000107
2004509192.tif 000108
2004509192.tif 000109
2004509192.tif 000110
2004509192.tif 000111
【国際公開パンフレット（コレクトバージョン）】
2004509192.tif 000112
【手続補正書】
【提出日】平成14年11月14日(2002.11.14)
【手続補正１】
【補正対象書類名】明細書
【補正対象項目名】請求項１
【補正方法】変更
【補正の内容】
【請求項１】
少なくとも１種のリガンドに配位している遷移金属ハロゲン化物を含んでなる触媒を提供し；
該触媒により、ビニル基を含んでなる化合物と、第二級ハロゲン原子を含む反復単位を含んでなる親ポリマーとの反応を開始させる、
ことを含んでなる方法であって、反応が、親ポリマーの反復単位の第二級ハロゲン原子で起こる、前記方法。
【国際調査報告】
2004509192.tif 000113
2004509192.tif 000114
2004509192.tif 000115